"共役ジエンに基づく単量体単位、下記式1で表される化合物に基づく単量体単位、及び、下記式2で表される化合物に基づく単量体単位を有し、下記化合物Gによって重合体の少なくとも一端が変性されている共役ジエン系重合体。式中、V1は重合性炭素-炭素二重結合を有するヒドロカルビル基を表し、S1は置換シリル基を表す。式中、V2は重合性炭素-炭素二重結合を有するヒドロカルビル基を表し、A2は置換アミノ基、又は、含窒素複素環基を表す。化合物G:置換基を有していてもよいアミノ基及びカルボニル基を有する化合物並びに置換基を有していてもよいアミノ基及びチオカルボニル基を有する化合物からなる化合物群から選ばれる少なくとも1種の化合物。式2中のV2で表される基が、下記式2-V1で表される基である請求項1に記載の共役ジエン系重合体。式中、R21は水素原子又はヒドロカルビル基を表し、mは0又は1の整数を表し、R22はヒドロカルビレン基を表す。A2の置換アミノ基が下記式2-Aで表される基である請求項1又は2に記載の共役ジエン系重合体。式中、R25及びR26は、それぞれ、ヒドロカルビル基、又は、トリヒドロカルビルシリル基、あるいは、R25とR26とが結合して、窒素原子及び/又は酸素原子をヘテロ原子として有していてもよいヒドロカルビレン基、又は、R25とR26は1つの基であって、窒素原子に二重結合で結合する基を表す。化合物Gが、下記式3で表される化合物である請求項1~3のいずれかに記載の共役ジエン系重合体。式中、Eは、酸素原子又は硫黄原子を表し、Z1及びZ2は、それぞれ独立に、置換アミノ基、水素原子、置換基を有していてもよいヒドロカルビル基、又は、置換基を有していてもよいヒドロカルビルオキシ基を表し、Z1及びZ2の少なくとも1つが置換アミノ基を有する基であるか、あるいは、Z1とZ2とが結合して、置換アミノ基を有する環構造をZ1とZ2とカルボニル炭素とで形成する基を表す。式3において、Eが酸素原子であり、Z1が下記式3-Zで表される基であり、Z2がヒドロカルビル基又は下記式3-Zで表される基である請求項4に記載の共役ジエン系重合体。式中、pは0又は1の整数を表し、Tは炭素原子数1~10のヒドロカルビレン基、下記式3-Taで表される基、又は、下記式3-Tbで表される基を表し、A3は置換アミノ基を表し、式3のZ2がヒドロカルビル基である場合、Z1のA3とZ2のヒドロカルビレン基とは結合していてもよく、式3のZ2が式3-Zで表される基である場合、Z1のA3とZ2のA3とは結合していてもよい。式中、R31は炭素原子数1~10のヒドロカルビレン基を表し、R31がA3と結合する。式中、R32は炭素原子数1~10のヒドロカルビレン基を表し、R33は水素原子又は炭素原子数1~10のヒドロカルビル基を表し、R32がA3と結合する。式1中のV1で表される基が下記式1-V1で表される基であり、式1中のS1で表される基が下記式1-Sで表される基である請求項1~5のいずれかに記載の共役ジエン系重合体。式中、R11は水素原子又はヒドロカルビル基を表し、nは0又は1の整数を表し、R12はヒドロカルビレン基を表す。式中、X1、X2及びX3は、それぞれ独立に、置換アミノ基、又は、置換基を有していてもよいヒドロカルビル基を表し、X1、X2及びX3の少なくとも1つが置換アミノ基である。式1-V1のR11が水素原子であり、式1-V1のnが0である請求項6に記載の共役ジエン系重合体。共役ジエン系重合体のビニル結合量が、共役ジエンに基づく構成単位の含有量を100モルとして、20モル以上70モル以下である請求項1~7のいずれかに記載の共役ジエン系重合体。請求項1~8のいずれかに記載の共役ジエン系重合体と補強剤とを含有し、補強剤の含有量が、共役ジエン系重合体100重量部あたり、10~150重量部である共役ジエン系重合体組成物。補強剤としてシリカとカーボンブラックとを含有し、シリカの含有量とカーボンブラックの含有量との重量比シリカの含有量:カーボンブラックの含有量が2:1~50:1である請求項9に記載の共役ジエン系重合体組成物。下記工程Aおよび工程Bを有する共役ジエン系重合体の製造方法。工程A:炭化水素溶媒中で、アルカリ金属触媒により、共役ジエン、下記式1で表される化合物及び下記式2で表される化合物を含む単量体成分を重合させて、共役ジエンに基づく単量体単位、下記式1で表される化合物に基づく単量体単位及び下記式2で表される化合物に基づく単量体単位を有する重合体鎖の少なくとも一端に、アルカリ金属触媒由来のアルカリ金属を有する重合体を得る工程。式中、V1は重合性炭素-炭素二重結合を有するヒドロカルビル基を表し、S1は置換シリル基を表す。式中、V2は重合性炭素-炭素二重結合を有するヒドロカルビル基を表し、A2は置換アミノ基、又は、含窒素複素環基を表す。工程B:工程Aで得られた重合体と下記化合物Gとを反応させる工程。化合物G:置換基を有していてもよいアミノ基及びカルボニル基を有する化合物並びに置換基を有していてもよいアミノ基及びチオカルボニル基を有する化合物からなる化合物群から選ばれる少なくとも1種の化合物。式2中のV2で表される基が、下記式2-V1で表される基である請求項11に記載の共役ジエン系重合体の製造方法。式中、R21は水素原子又はヒドロカルビル基を表し、mは0又は1の整数を表し、R22はヒドロカルビレン基を表す。A2の置換アミノ基が下記式2-Aで表される基である請求項11又は12に記載の共役ジエン系重合体。式中、R25及びR26は、それぞれ、ヒドロカルビル基、又は、トリヒドロカルビルシリル基、あるいは、R25とR26とが結合して、窒素原子及び/又は酸素原子をヘテロ原子として有していてもよいヒドロカルビレン基、又は、R25とR26は1つの基であって、窒素原子に二重結合で結合する基を表す。化合物Gが、下記式3で表される化合物である請求項11~13のいずれかに記載の共役ジエン系重合体の製造方法。式中、Eは、酸素原子又は硫黄原子を表し、Z1及びZ2は、置換アミノ基、水素原子、置換基を有していてもよいヒドロカルビル基、又は、置換基を有していてもよいヒドロカルビルオキシ基を表し、Z1及びZ2の少なくとも1つが置換アミノ基を有する基であるか、あるいは、Z1とZ2とが結合して、置換アミノ基を有する環構造をZ1とZ2とカルボニル炭素とで形成する基を表す。式3において、Eが酸素原子であり、Z1が下記式3-Zで表される基であり、Z2がヒドロカルビル基又は下記式3-Zで表される基である請求項14に記載の共役ジエン系重合体の製造方法。式中、pは0又は1の整数を表し、Tは炭素原子数1~10のヒドロカルビレン基、下記式3-Taで表される基、又は、下記式3-Tbで表される基を表し、A3は置換アミノ基を表し、式3のZ2がヒドロカルビル基である場合、Z1のA3とZ2のヒドロカルビレン基とは結合していてもよく、式3のZ2が式3-Zで表される基である場合、Z1のA3とZ2のA3とは結合していてもよい。式中、R31は炭素原子数1~10のヒドロカルビレン基を表し、R31がA3と結合する。式中、R32は炭素原子数1~10のヒドロカルビレン基を表し、R33は水素原子又は炭素原子数1~10のヒドロカルビル基を表し、R32がA3と結合する。式1中のV1で表される基が下記式1-V1で表される基であり、式1中のS1で表される基が下記式1-Sで表される基である請求項11~15のいずれかに記載の共役ジエン系重合体の製造方法。式中、R11は水素原子又はヒドロカルビル基を表し、nは0又は1の整数を表し、R12はヒドロカルビレン基を表す。式中、X1、X2及びX3は、それぞれ独立に、置換アミノ基、又は、置換基を有していてもよいヒドロカルビル基を表し、X1、X2及びX3の少なくとも1つが置換アミノ基である。式1-V1のR11が水素原子であり、式1-V1のnが0である請求項16に記載の共役ジエン系重合体の製造方法。しかしながら、上記従来の共役ジエン系重合体を用いた重合体組成物は、省燃費性及び引張破断強度において必ずしも十分満足のいくものではなかった。かかる状況のもと、本発明が解決しようとする課題は、省燃費性及び引張破断強度に優れる重合体組成物の調製に有用な共役ジエン系重合体、該共役ジエン系重合体と補強剤とを含有する重合体組成物、及び、該共役ジエン系重合体の製造方法を提供することにある。本発明の第1は、共役ジエンに基づく単量体単位、下記式1で表される化合物に基づく単量体単位、及び、下記式2で表される化合物に基づく単量体単位を有し、下記化合物Gによって重合体の少なくとも一端が変性されている共役ジエン系重合体にかかるものである。式中、V1は重合性炭素-炭素二重結合を有するヒドロカルビル基を表し、S1は置換シリル基を表す。式中、V2は重合性炭素-炭素二重結合を有するヒドロカルビル基を表し、A2は置換アミノ基、又は、含窒素複素環基を表す。化合物G:置換基を有していてもよいアミノ基及びカルボニル基を有する化合物並びに置換基を有していてもよいアミノ基及びチオカルボニル基を有する化合物からなる化合物群から選ばれる少なくとも1種の化合物。本発明の第2は、上記の共役ジエン系重合体と補強剤とを含有する共役ジエン系重合体組成物にかかるものである。本発明の第3は、下記工程Aおよび工程Bを有する共役ジエン系重合体の製造方法にかかるものである。工程A:炭化水素溶媒中で、アルカリ金属触媒により、共役ジエン、下記式1で表される化合物及び下記式2で表される化合物を含む単量体成分を重合させて、共役ジエンに基づく単量体単位、下記式1で表される化合物に基づく単量体単位及び下記式2で表される化合物に基づく単量体単位を有する重合体鎖の少なくとも一端に、アルカリ金属触媒由来のアルカリ金属を有する重合体を得る工程。式中、V1は重合性炭素-炭素二重結合を有するヒドロカルビル基を表し、S1は置換シリル基を表す。式中、V2は重合性炭素-炭素二重結合を有するヒドロカルビル基を表し、A2は置換アミノ基、又は、含窒素複素環基を表す。工程B:工程Aで得られた重合体と下記化合物Gとを反応させる工程。化合物G:置換基を有していてもよいアミノ基及びカルボニル基を有する化合物並びに置換基を有していてもよいアミノ基及びチオカルボニル基を有する化合物からなる化合物群から選ばれる少なくとも1種の化合物。本発明により、省燃費性及び引張破断強度に優れる重合体組成物の調製に有用な共役ジエン系重合体、該共役ジエン系重合体と補強剤とを含有する重合体組成物、及び、該共役ジエン系重合体の製造方法を提供することができる。本発明の共役ジエン系重合体は、共役ジエンに基づく単量体単位、下記式1で表される化合物に基づく単量体単位、及び、下記式2で表される化合物に基づく単量体単位を有し、下記化合物Gによって重合体の少なくとも一端が変性されている共役ジエン系重合体である。式中、V1は重合性炭素-炭素二重結合を有するヒドロカルビル基を表し、S1は置換シリル基を表す。式中、V2は重合性炭素-炭素二重結合を有するヒドロカルビル基を表し、A2は置換アミノ基、又は、含窒素複素環基を表す。化合物G:置換基を有していてもよいアミノ基及びカルボニル基を有する化合物並びに置換基を有していてもよいアミノ基及びチオカルボニル基を有する化合物からなる化合物群から選ばれる少なくとも1種の化合物。本明細書では、ヒドロカルビル基は炭化水素残基を表す。ヒドロカルビレン基は、2価の炭化水素残基を表す。含窒素複素環基は、含窒素複素環を有する化合物の複素環の炭素原子から1つの水素原子を除いた基を表し、含窒素複素環は、環を構成するヘテロ原子として窒素原子を有する芳香族複素環を表す。共役ジエンとしては、1,3-ブタジエン、イソプレン、1,3-ペンタジエン、2,3-ジメチル-1,3-ブタジエン、1,3-ヘキサジエンなどをあげることができ、これらは1種以上用いられる。共役ジエンとして、好ましくは、1,3-ブタジエン、イソプレンである。式1中のV1は、重合性炭素-炭素二重結合を有するヒドロカルビル基を表す。V1としては、好ましくは下記式1-Vで表される基である。式中、nは0又は1の整数を表し、R11、R13及びR14は、それぞれ独立に水素原子又はヒドロカルビル基を表し、R12はヒドロカルビレン基を表す。式1-Vにおいて、nは0又は1の整数を表す。R11、R13及びR14のヒドロカルビル基としては、アルキル基、アルケニル基、アリール基などをあげることができる。アルキル基としては、メチル基、エチル基、n-プロピル基、イソプロピル基、n-ブチル基、sec-ブチル基、tert-ブチル基などをあげることができ、好ましくはメチル基である。アルケニル基としては、ビニル基、アリル基、1-プロペニル基、1-メチルエテニル基などをあげることができ、好ましくはビニル基である。アリール基としては、フェニル基、メチルフェニル基、エチルフェニル基などをあげることができ、好ましくはフェニル基である。R11、R13及びR14として、好ましくは、水素原子、メチル基、ビニル基、フェニル基であり、より好ましくは水素原子である。R12のヒドロカルビレン基としては、アルキレン基、アリレーン基、アリレーン基とアルキレン基とが結合した基などをあげることができる。アルキレン基としては、メチレン基、エチレン基、トリメチレン基などをあげることができる。好ましくは、メチレン基又はエチレン基である。アリレーン基としては、フェニレン基、ナフチレン基、ビフェニレン基などをあげることができる。好ましくはフェニレン基である。アリレーン基とアルキレン基とが結合した基としては、フェニレン基とアルキレン基とが結合した基、ナフチレン基とアルキレン基とが結合した基、ビフェニレン基とアルキレン基とが結合した基をあげることができる。また、アリレーン基とアルキレン基とが結合した基としては、式1-V1のR11が結合している炭素原子に、当該基のアリレーン基の炭素原子が結合していることが好ましい。フェニレン基とアルキレン基とが結合した基フェニレン-アルキレン基例えば、下式1-Rで表される基。としては、パラ-フェニレン-アルキレン基例えば、下式1-Raで表される基。、メタ-フェニレン-アルキレン基例えば、下式1-Rbで表される基。、オルト-フェニレン-アルキレン基例えば、下式1-Rcで表される基。をあげることができる。式中、dは1~10の整数を表し、CH2dはベンゼン環上の置換基である。式中、e、f、gは、夫々、1~10の整数を表す。アリレーン基とアルキレン基とが結合した基フェニレン-アルキレン基としては、好ましくは、フェニレン基とアルキレン基とが結合した基であり、より好ましくは、上式1-Raで表される基、上式1-Rbで表される基であり、更に好ましくは、パラ-フェニレン-メチレン基e=1である式1-Raで表される基、メタ-フェニレン-メチレン基f=1である式1-Rbで表される基、パラ-フェニレン-エチレン基e=2である式1-Raで表される基、メタ-フェニレン-エチレン基f=2である式1-Rbで表される基である。式1-Vで表される基としては、次に示す基をあげることができる。R11、R13及びR14が水素原子である基として、ビニル基、ビニルメチル基、ビニルエチル基、4-ビニルフェニル基、3-ビニルフェニル基、4-ビニルフェニルメチル基、2-4-ビニルフェニルエチル基、3-ビニルフェニルメチル基、2-3-ビニルフェニルエチル基などをあげることができる。R11がメチル基であり、R13及びR14が水素原子である基として、イソプロペニル基、メタリル基、4-イソプロペニルフェニル基、3-イソプロペニルフェニル基、4-イソプロペニルフェニルメチル基、2-4-イソプロペニルフェニルエチル基、3-イソプロペニルフェニルメチル基、2-3-イソプロペニルフェニルエチル基などがあげることができる。R11がビニル基であり、R13及びR14が水素原子である基として、1-メチレン-2-プロペニル基、2-メチレン-3-ブテニル基があげることができる。R11がフェニル基であり、R13及びR14が水素原子である基として、4-1-フェニルビニルフェニル基、3-1-フェニルビニルフェニル基、2-1-フェニルビニルフェニル基などをあげることができる。R11が水素原子であり、R13がメチル基であり、R14が水素原子である基として、1-プロペニル基、クロチル基、4-1-プロペニルフェニル基、4-1-プロペニルフェニルメチル基、2-{4-1-プロペニルフェニル}エチル基、3-1-プロペニルフェニル基、3-1-プロペニルフェニルメチル基、2-{3-1-プロペニルフェニル}エチル基などがあげることができる。式1-Vで表される基としては、好ましくは下記式1-V1で表される基である。式中、R11は水素原子又はヒドロカルビル基を表し、nは0又は1の整数を表し、R12はヒドロカルビレン基を表す。式1-V1で表される基として好ましくは、R11が水素原子である基として、ビニル基、4-ビニルフェニル基、3-ビニルフェニル基、4-ビニルフェニルメチル基、2-4-ビニルフェニルエチル基、3-ビニルフェニルメチル基、2-3-ビニルフェニルエチル基;R11がメチル基である基として、4-イソプロペニルフェニル基、3-イソプロペニルフェニル基、4-イソプロペニルフェニルメチル基、2-4-イソプロペニルフェニルエチル基、3-イソプロペニルフェニルメチル基、2-3-イソプロペニルフェニルエチル基;R11がビニル基である基として、1-メチレン-2-プロペニル基、2-メチレン-3-ブテニル基;R11がフェニル基である基として、4-1-フェニルビニルフェニル基である。式1-V1で表される基としてさらに好ましくはビニル基である。式1中のS1は、置換シリル基を表す。S1の表す置換シリル基としては、置換基を有していてもよいヒドロカルビル基、ヒドロカルビルオキシ基、置換アミノ基等の置換基で、ケイ素原子に結合した水素原子が置換されたシリル基をあげることができる。ケイ素原子に結合している置換基は同一でも異なっていてもよい。S1の表す置換シリル基としては、好ましくは下記式1-Sで表される基である。式中、X1、X2及びX3は、それぞれ独立に、置換アミノ基、又は、置換基を有していてもよいヒドロカルビル基を表し、X1、X2及びX3の少なくとも1つが置換アミノ基である。X1、X2及びX3の置換基を有していてもよいヒドロカルビル基としては、酸素原子、窒素原子、及びケイ素原子からなる原子群より選択される少なくとも1つの原子を有していてもよいヒドロカルビル基をあげることができる。X1、X2及びX3のヒドロカルビル基としては、アルキル基、アルケニル基、アルキニル基、アリール基、アラルキル基をあげることができる。アルキル基としては、メチル基、エチル基、n-プロピル基、イソプロピル基、n-ブチル基、sec-ブチル基、tert-ブチル基をあげることができる。アルケニル基としては、ビニル基、アリル基、1-プロペニル基、1-メチルエテニル基をあげることができる。アルキニル基としては、エチニル基、プロパギル基をあげることができる。アリール基としては、フェニル基、トリル基、キシリル基をあげることができる。アラルキル基としては、ベンジル基をあげることができる。ヒドロカルビル基として、好ましくはアルキル基である。X1、X2及びX3の酸素原子を有するヒドロカルビル基としては、メトキシメチル基、メトキシエチル基、エトキシメチル基、エトキシエチル基などのアルコキシアルキル基をあげることができる。X1、X2及びX3の窒素原子を有するヒドロカルビル基としては、ジメチルアミノメチル基、ジメチルアミノエチル基、ジエチルアミノメチル基、ジエチルアミノエチル基などのジアルキルアミノアルキル基をあげることができる。X1、X2及びX3のケイ素原子を有するヒドロカルビル基としては、トリメチルシリルメチル基、トリメチルシリルエチル基、トリエチルシリルメチル基、トリエチルシリルエチル基などのトリアルキルシリルアルキル基をあげることができる。X1、X2及びX3の置換基を有していてもよいヒドロカルビル基の炭素原子数は、好ましくは1~10であり、より好ましくは1~4である。X1、X2及びX3の置換基を有していてもよいヒドロカルビル基としては、好ましくは、アルキル基又はアルコキシアルキル基である。アルキル基としては、好ましくは炭素原子数が1~4のアルキル基であり、より好ましくはメチル基又はエチル基である。アルコキシアルキル基としては、好ましくは、炭素原子数2~4のアルコキシアルキル基である。X1、X2及びX3の置換アミノ基として、好ましくは下記式1-Xで表される基である。式中、R15及びR16は、それぞれ、ヒドロカルビル基、又は、トリヒドロカルビルシリル基、あるいは、R15とR16とが結合して、窒素原子及び/又は酸素原子をヘテロ原子として有していてもよいヒドロカルビレン基、又は、R15とR16は1つの基であって、窒素原子に二重結合で結合する基を表す。R15及びR16のヒドロカルビル基としては、アルキル基、アルケニル基、アルキニル基、アリール基、アラルキル基をあげることができる。アルキル基としては、メチル基、エチル基、n-プロピル基、イソプロピル基、n-ブチル基、sec-ブチル基、tert-ブチル基をあげることができる。アルケニル基としては、ビニル基、アリル基、1-プロペニル基、1-メチルエテニル基をあげることができる。アルキニル基としては、エチニル基、プロパギル基をあげることができる。アリール基としては、フェニル基、トリル基、キシリル基をあげることができる。アラルキル基としては、ベンジル基をあげることができる。R15及びR16のヒドロカルビル基の炭素原子数は、好ましくは1~10であり、より好ましくは1~4であり、更に好ましくは1~2である。R15及びR16のヒドロカルビル基としては、好ましくはアルキル基であり、より好ましくは直鎖アルキル基である。R15及びR16のトリヒドロカルビルシリル基としては、トリメチルシリル基、トリエチルシリル基、トリイソプロピルシリル基、tert-ブチルジメチルシリル基などのトリアルキルシリル基をあげることができる。R15及びR16のトリヒドロカルビルシリル基としては、好ましくは、炭素原子数が3~9のトリアルキルシリル基であり、より好ましくは、ケイ素原子に結合したアルキル基が炭素原子数1~3のアルキル基であるトリアルキルシリル基であり、更に好ましくは、トリメチルシリル基である。R15及びR16が結合した窒素原子及び/又は酸素原子をヘテロ原子として有していてもよいヒドロカルビレン基としては、ヒドロカルビレン基、窒素原子を有するヒドロカルビレン基、酸素原子を有するヒドロカルビレン基などをあげることができる。ヒドロカルビレン基としては、エチレン基、トリメチレン基、テトラメチレン基、ペンタメチレン基、ヘキサメチレン基などのアルキレン基をあげることができる。窒素原子を有するヒドロカルビレン基としては、-CH2CH2-NH-CH2-で表される基、-CH2CH2-N=CH-で表される基、-CH=CH-N=CH-で表される基、-CH2CH2-NH-CH2CH2-で表される基をあげることができる。酸素原子を有するヒドロカルビレン基としては、-CH2CH2-O-CH2CH2-で表される基をあげることができる。R15及びR16が結合した基の炭素原子数は、好ましくは2~20であり、より好ましくは2~7であり、更に好ましくは4~6である。R15及びR16が結合した窒素原子及び/又は酸素原子をヘテロ原子として有していてもよいヒドロカルビレン基としては、好ましくはヒドロカルビレン基であり、より好ましくはアルキレン基であり、更に好ましくはポリメチレン基である。R15及びR16が窒素原子に二重結合で結合する1つの基としては、エチリデン基、プロピリデン基、ブチリデン基、1-メチルエチリデン基、1-メチルプロピリデン基、1,3-ジメチルブチリデン基などのヒドロカルビリデン基をあげることができる。R15及びR16が窒素原子に二重結合で結合する1つの基の炭素原子数は、好ましくは2~20であり、より好ましくは2~6である。R15及びR16としては、好ましくは、アルキル基、トリアルキルシリル基、R15とR16とが結合したアルキレン基であり、より好ましくはアルキル基である。式1-Xで表される基としては、非環状アミノ基、環状アミノ基をあげることができる。非環状アミノ基としては、ジアルキルアミノ基、ビストリアルキルシリルアミノ基をあげることができる。ジアルキルアミノ基としては、ジメチルアミノ基、ジエチルアミノ基、ジn-プロピルアミノ基、ジイソプロピルアミノ基、ジn-ブチルアミノ基、ジsec-ブチルアミノ基、ジtert-ブチルアミノ基、エチルメチルアミノ基をあげることができる。ビストリアルキルシリルアミノ基としては、ビストリメチルシリルアミノ基、ビスt-ブチルジメチルシリルアミノ基をあげることができる。非環状アミノ基としては、エチリデンアミノ基、1-メチルプロピリデンアミノ基、1,3-ジメチルブチリデンアミノ基、1-メチルエチリデンアミノ基、4-N,N-ジメチルアミノベンジリデンアミノ基をあげることができる。環状アミノ基としては、1-アジリジニル基、1-アゼチジニル基、1-ピロリジニル基、1-ピペリジニル基、1-ヘキサメチレンイミノ基、1-ヘプタメチレンイミノ基、1-オクタメチレンイミノ基、1-デカメチレンイミノ基、1-ドデカメチレンイミノ基等の1-ポリメチレンイミノ基があげられる。また、1-ピロリル基、1-ピラゾリジニル基、1-イミダゾリジニル基、1-ピラゾリル基、1-イミダゾリル基、4,5-ジヒドロ-1-イミダゾリル基、1-ピペラジニル基、モルホリノ基があげられる。式1-Xで表される基としては、好ましくは、非環状アミノ基であり、より好ましくは、ジアルキルアミノ基である。ジアルキルアミノ基として、好ましくは、ジメチルアミノ基、ジエチルアミノ基、ジn-プロピルアミノ基、ジn-ブチルアミノ基であり、より好ましくは、ジメチルアミノ基、ジエチルアミノ基である。式1のX1、X2及びX3の少なくとも1つが置換アミノ基であり、好ましくは、X1、X2及びX3の2つ以上が、置換アミノ基であり、より好ましくは、X1、X2及びX3の2つが、置換アミノ基である。式1で表される化合物としては、V1が式1-V1で表される基であり、S1が式1-Sで表される基であり、式1-V1中のR11が水素原子であり、式1-S中のX1、X2及びX3のうち1つがジアルキルアミノ基である化合物として、次の化合物をあげることができる。式1-V1中のnが0である化合物:ジメチルアミノジメチルビニルシラン、ジエチルアミノジメチルビニルシラン、ジ-n-プロピルアミノジメチルビニルシラン、ジ-n-ブチルアミノジメチルビニルシラン、ジメチルアミノジエチルビニルシラン、ジエチルアミノジエチルビニルシラン、ジ-n-プロピルアミノジエチルビニルシラン、ジ-n-ブチルアミノジエチルビニルシラン。式1-V1中のnが1である化合物:ジメチルアミノジメチル-4-ビニルフェニルシラン、ジメチルアミノジメチル-3-ビニルフェニルシラン、ジエチルアミノジメチル-4-ビニルフェニルシラン、ジエチルアミノジメチル-3-ビニルフェニルシラン、ジ-n-プロピルアミノジメチル-4-ビニルフェニルシラン、ジ-n-プロピルアミノジメチル-3-ビニルフェニルシラン、ジ-n-ブチルアミノジメチル-4-ビニルフェニルシラン、ジ-n-ブチルアミノジメチル-3-ビニルフェニルシラン、ジメチルアミノジエチル-4-ビニルフェニルシラン、ジメチルアミノジエチル-3-ビニルフェニルシラン、ジエチルアミノジエチル-4-ビニルフェニルシラン、ジエチルアミノジエチル-3-ビニルフェニルシラン、ジ-n-プロピルアミノジエチル-4-ビニルフェニルシラン、ジ-n-プロピルアミノジエチル-3-ビニルフェニルシラン、ジ-n-ブチルアミノジエチル-4-ビニルフェニルシラン、ジ-n-ブチルアミノジエチル-3-ビニルフェニルシラン。式1で表される化合物としては、V1が式1-V1で表される基であり、S1が式1-Sで表される基であり、式1-V1中のR11が水素原子であり、式1-S中のX1、X2及びX3のうち2つがジアルキルアミノ基である化合物として、次の化合物をあげることができる。式1-V1中のnが0である化合物:ビスジメチルアミノメチルビニルシラン、ビスジエチルアミノメチルビニルシラン、ビスジ-n-プロピルアミノメチルビニルシラン、ビスジ-n-ブチルアミノメチルビニルシラン、ビスジメチルアミノエチルビニルシラン、ビスジエチルアミノエチルビニルシラン、ビスジ-n-プロピルアミノエチルビニルシラン、ビスジ-n-ブチルアミノエチルビニルシラン。式1-V1中のnが1である化合物:ビスジメチルアミノメチル-4-ビニルフェニルシラン、ビスジメチルアミノメチル-3-ビニルフェニルシラン、ビスジエチルアミノメチル-4-ビニルフェニルシラン、ビスジエチルアミノメチル-3-ビニルフェニルシラン、ビスジ-n-プロピルアミノメチル-4-ビニルフェニルシラン、ビスジ-n-プロピルアミノメチル-3-ビニルフェニルシラン、ビスジ-n-ブチルアミノメチル-4-ビニルフェニルシラン、ビスジ-n-ブチルアミノメチル-3-ビニルフェニルシラン、ビスジメチルアミノエチル-4-ビニルフェニルシラン、ビスジメチルアミノエチル-3-ビニルフェニルシラン、ビスジエチルアミノエチル-4-ビニルフェニルシラン、ビスジエチルアミノエチル-3-ビニルフェニルシラン、ビスジ-n-プロピルアミノエチル-4-ビニルフェニルシラン、ビスジ-n-プロピルアミノエチル-3-ビニルフェニルシラン、ビスジ-n-ブチルアミノエチル-4-ビニルフェニルシラン、ビスジ-n-ブチルアミノエチル-3-ビニルフェニルシラン。式1で表される化合物としては、V1が式1-V1で表される基であり、S1が式1-Sで表される基であり、式1-V1中のR11がメチル基であり、式1-S中のX1、X2及びX3のうち2つがジアルキルアミノ基である化合物として、次の化合物をあげることができる。式1-V1中のnが1である化合物:ビスジメチルアミノメチル-4-イソプロペニルフェニルシラン、ビスジメチルアミノメチル-3-イソプロペニルフェニルシラン、ビスジエチルアミノメチル-4-イソプロペニルフェニルシラン、ビスジエチルアミノメチル-3-イソプロペニルフェニルシラン、ビスジ-n-プロピルアミノメチル-4-イソプロペニルフェニルシラン、ビスジ-n-プロピルアミノメチル-3-イソプロペニルフェニルシラン、ビスジ-n-ブチルアミノメチル-4-イソプロペニルフェニルシラン、ビスジ-n-ブチルアミノメチル-3-イソプロペニルフェニルシラン、ビスジメチルアミノエチル-4-イソプロペニルフェニルシラン、ビスジメチルアミノエチル-3-イソプロペニルフェニルシラン、ビスジエチルアミノエチル-4-イソプロペニルフェニルシラン、ビスジエチルアミノエチル-3-イソプロペニルフェニルシラン、ビスジ-n-プロピルアミノエチル-4-イソプロペニルフェニルシラン、ビスジ-n-プロピルアミノエチル-3-イソプロペニルフェニルシラン、ビスジ-n-ブチルアミノエチル-4-イソプロペニルフェニルシラン、ビスジ-n-ブチルアミノエチル-3-イソプロペニルフェニルシラン。式1で表される化合物としては、V1が式1-V1で表される基であり、S1が式1-Sで表される基であり、式1-V1中のR11がビニル基であり、式1-S中のX1、X2及びX3のうち2つがジアルキルアミノ基である化合物として、次の化合物をあげることができる。式1-V1中のnが0である化合物:ビスジメチルアミノメチル1-メチレン-2-プロペニルシラン、ビスジエチルアミノメチル1-メチレン-2-プロペニルシラン、ビスジ-n-プロピルアミノメチル1-メチレン-2-プロペニルシラン、ビスジ-n-ブチルアミノメチル1-メチレン-2-プロペニルシラン、ビスジメチルアミノエチル1-メチレン-2-プロペニルシラン、ビスジエチルアミノエチル1-メチレン-2-プロペニルシラン、ビスジ-n-プロピルアミノエチル1-メチレン-2-プロペニルシラン、ビスジ-n-ブチルアミノエチル1-メチレン-2-プロペニルシラン。式1で表される化合物としては、V1が式1-V1で表される基であり、S1が式1-Sで表される基であり、式1-V1中のR11がフェニル基であり、式1-S中のX1、X2及びX3のうち2つがジアルキルアミノ基である化合物として、次の化合物をあげることができる。式1-V1中のnが1である化合物:1-4-ビスジメチルアミノメチルシリル-1-フェニルエチレン、1-4-ビスジエチルアミノメチルシリル-1-フェニルエチレン、1-4-ビスジ-n-プロピルアミノメチルシリル-1-フェニルエチレン、1-4-ビスジ-n-ブチルアミノメチルシリル-1-フェニルエチレン、1-4-ビスジメチルアミノエチルシリル-1-フェニルエチレン、1-4-ビスジエチルアミノエチルシリル-1-フェニルエチレン、1-4-ビスジ-n-プロピルアミノエチルシリル-1-フェニルエチレン、1-4-ビスジ-n-ブチルアミノエチルシリル-1-フェニルエチレン式1で表される化合物としては、V1が式1-V1で表される基であり、S1が式1-Sで表される基であり、式1-V1中のR11が水素原子であり、式1-S中のX1、X2及びX3の3つがジアルキルアミノ基である化合物として、次の化合物をあげることができる。式1-V1中のnが0である化合物:トリスジメチルアミノビニルシラン、トリスジエチルアミノビニルシラン、トリスジ-n-プロピルアミノビニルシラン、トリスジ-n-ブチルアミノビニルシラン、式1-V1中のnが1である化合物:トリスジメチルアミノ-4-ビニルフェニルシラン、トリスジメチルアミノ-3-ビニルフェニルシラン、トリスジエチルアミノ-4-ビニルフェニルシラン、トリスジエチルアミノ-3-ビニルフェニルシラン、トリスジ-n-プロピルアミノ-4-ビニルフェニルシラン、トリスジ-n-プロピルアミノ-3-ビニルフェニルシラン、トリスジ-n-ブチルアミノ-4-ビニルフェニルシラン、トリスジ-n-ブチルアミノ-3-ビニルフェニルシラン。式1で表される化合物としては、V1が式1-V1で表される基であり、S1が式1-Sで表される基であり、式1-V1中のR11がメチル基であり、式1-S中のX1、X2及びX3の3つがジアルキルアミノ基である化合物として、次の化合物をあげることができる。式1-V1中のnが1である化合物:トリスジメチルアミノ-4-イソプロペニルフェニルシラン、トリスジメチルアミノ-3-イソプロペニルフェニルシラン、トリスジエチルアミノ-4-イソプロペニルフェニルシラン、トリスジエチルアミノ-3-イソプロペニルフェニルシラン、トリスジ-n-プロピルアミノ-4-イソプロペニルフェニルシラン、トリスジ-n-プロピルアミノ-3-イソプロペニルフェニルシラン、トリスジ-n-ブチルアミノ-4-イソプロペニルフェニルシラン、トリスジ-n-ブチルアミノ-3-イソプロペニルフェニルシラン。式1で表される化合物としては、V1が式1-V1で表される基であり、S1が式1-Sで表される基であり、式1-V1中のR11がビニル基であり、式1-S中のX1、X2及びX3の3つがジアルキルアミノ基である化合物として、次の化合物をあげることができる。式1-V1中のnが0である化合物:トリスジメチルアミノ1-メチレン-2-プロペニルシラン、トリスジエチルアミノ1-メチレン-2-プロペニルシラン、トリスジ-n-プロピルアミノ1-メチレン-2-プロペニルシラン、トリスジ-n-ブチルアミノ1-メチレン-2-プロペニルシラン。式1で表される化合物としては、V1が式1-V1で表される基であり、S1が式1-Sで表される基であり、式1-V1中のR11がフェニル基であり、式1-S中のX1、X2及びX3のうち3つがジアルキルアミノ基である化合物として、次の化合物をあげることができる。式1-V1中のnが1である化合物:1-4-トリスジメチルアミノシリル-1-フェニルエチレン、1-4-トリスジエチルアミノシリル-1-フェニルエチレン、1-4-トリスジ-n-プロピルアミノメチルシリル-1-フェニルエチレン、1-4-トリスジ-n-ブチルアミノメチルシリル-1-フェニルエチレン。式1で表される化合物としては、好ましくは、V1が式1-V1で表される基であり、S1が式1-Sで表される基である化合物であり、より好ましくは、式1-S中のX1、X2及びX3のうち2つがジアルキルアミノ基である化合物であり、更に好ましくは、式1-V1中のR11が水素原子であり、式1-V1中のn=0である化合物である。特に好ましくは、X1、X2及びX3のうち残りの1つがアルキル基又はアルコキシアルキル基である化合物である。最も好ましくは、ビスジメチルアミノメチルビニルシラン、ビスジエチルアミノメチルビニルシラン、ビスジ-n-プロピルアミノメチルビニルシラン、ビスジ-n-ブチルアミノメチルビニルシラン、ビスジメチルアミノエチルビニルシラン、ビスジエチルアミノエチルビニルシラン、ビスジ-n-プロピルアミノエチルビニルシラン、ビスジ-n-ブチルアミノエチルビニルシランである。式2中のV2は、重合性炭素-炭素二重結合を有するヒドロカルビル基を表す。V2としては、好ましくは下記式2-Vで表される基である。式中、mは0又は1の整数を表し、R21、R23及びR24は、それぞれ独立に水素原子又はヒドロカルビル基を表し、R22はヒドロカルビレン基を表す。式2-Vにおいて、mは0又は1の整数を表す。R21、R23及びR24のヒドロカルビル基としては、アルキル基、アルケニル基、アリール基などをあげることができる。アルキル基としては、メチル基、エチル基、n-プロピル基、イソプロピル基、n-ブチル基、sec-ブチル基、tert-ブチル基などをあげることができ、好ましくはメチル基である。アルケニル基としては、ビニル基、アリル基、1-プロペニル基、1-メチルエテニル基などをあげることができ、好ましくはビニル基である。アリール基としては、フェニル基、メチルフェニル基、エチルフェニル基などをあげることができ、好ましくはフェニル基である。R21、R23及びR24として、好ましくは、水素原子、メチル基、ビニル基、フェニル基であり、より好ましくは水素原子である。R22のヒドロカルビレン基としては、アルキレン基、アリレーン基、アリレーン基とアルキレン基とが結合した基などをあげることができる。アルキレン基としては、メチレン基、エチレン基、トリメチレン基などをあげることができる。好ましくは、メチレン基又はエチレン基である。アリレーン基としては、フェニレン基、ナフチレン基、ビフェニレン基などをあげることができる。好ましくはフェニレン基である。より好ましくは、パラ-フェニレン基、メタ-フェニレン基である。アリレーン基とアルキレン基とが結合した基としては、フェニレン基とアルキレン基とが結合した基、ナフチレン基とアルキレン基とが結合した基、ビフェニレン基とアルキレン基とが結合した基をあげることができる。また、アリレーン基とアルキレン基とが結合した基としては、式2-VのR21が結合している炭素原子に、当該基のアリレーン基の炭素原子が結合していることが好ましい。フェニレン基とアルキレン基とが結合した基フェニレン-アルキレン基例えば、下式2-Rで表される基。としては、パラ-フェニレン-アルキレン基例えば、下式2-Raで表される基。、メタ-フェニレン-アルキレン基例えば、下式2-Rbで表される基。、オルト-フェニレン-アルキレン基例えば、下式2-Rcで表される基。をあげることができる。式中、hは1~10の整数を表し、CH2hはベンゼン環上の置換基である。式中、i、j、kは、夫々、1~10の整数を表す。式2-Rのh、式2-Raのi、式2-Rbのj、式2-Rcのkは、好ましくは1~5であり、より好ましくは1~2であり、更に好ましくは1である。アリレーン基とアルキレン基とが結合した基フェニレン-アルキレン基としては、好ましくは、フェニレン基とアルキレン基とが結合した基であり、より好ましくは、上式2-Raで表される基、上式2-Rbで表される基であり、更に好ましくは、パラ-フェニレン-メチレン基i=1である式2-Raで表される基、メタ-フェニレン-メチレン基j=1である式2-Rbで表される基、パラ-フェニレン-エチレン基i=2である式2-Raで表される基、メタ-フェニレン-エチレン基j=2である式2-Rbで表される基であり、特に好ましくは、パラ-フェニレン-メチレン基i=1である式2-Raで表される基、メタ-フェニレン-メチレン基j=1である式2-Rbで表される基である。式2-Vで表される基としては、次に示す基をあげることができる。R21、R23及びR24が水素原子である基として、ビニル基、ビニルメチル基、ビニルエチル基、4-ビニルフェニル基、3-ビニルフェニル基、4-ビニルフェニルメチル基、2-4-ビニルフェニルエチル基、3-ビニルフェニルメチル基、2-3-ビニルフェニルエチル基などをあげることができる。R21がメチル基であり、R23及びR24が水素原子である基として、イソプロペニル基、メタリル基、4-イソプロペニルフェニル基、3-イソプロペニルフェニル基、4-イソプロペニルフェニルメチル基、2-4-イソプロペニルフェニルエチル基、3-イソプロペニルフェニルメチル基、2-3-イソプロペニルフェニルエチル基などがあげることができる。R21がビニル基であり、R23及びR24が水素原子である基として、1-メチレン-2-プロペニル基、2-メチレン-3-ブテニル基があげることができる。R21がフェニル基であり、R23及びR24が水素原子である基として、4-1-フェニルビニルフェニル基、3-1-フェニルビニルフェニル基、2-1-フェニルビニルフェニル基などをあげることができる。R21が水素原子であり、R23がメチル基であり、R24が水素原子である基として、1-プロペニル基、クロチル基、4-1-プロペニルフェニル基、4-1-プロペニルフェニルメチル基、2-{4-1-プロペニルフェニル}エチル基、3-1-プロペニルフェニル基、3-1-プロペニルフェニルメチル基、2-{3-1-プロペニルフェニル}エチル基などがあげることができる。式2-Vで表される基としては、好ましくは下記式2-V1で表される基である。式中、R21は水素原子又はヒドロカルビル基を表し、mは0又は1の整数を表し、R22はヒドロカルビレン基を表す。式2-V1で表される基として好ましくは、R21が水素原子である基として、ビニル基、4-ビニルフェニル基、3-ビニルフェニル基、4-ビニルフェニルメチル基、2-4-ビニルフェニルエチル基、3-ビニルフェニルメチル基、2-3-ビニルフェニルエチル基;R21がメチル基である基として、4-イソプロペニルフェニル基、3-イソプロペニルフェニル基、4-イソプロペニルフェニルメチル基、2-4-イソプロペニルフェニルエチル基、3-イソプロペニルフェニルメチル基、2-3-イソプロペニルフェニルエチル基;R21がビニル基である基として、1-メチレン-2-プロペニル基、2-メチレン-3-ブテニル基;R21がフェニル基である基として、4-1-フェニルビニルフェニル基である。式2-V1で表される基としてさらに好ましくは、ビニル基、4-ビニルフェニル基、4-ビニルフェニルメチル基、4-1-フェニルビニルフェニル基である。式2中、A2は、置換アミノ基、又は、含窒素複素環基を表す。A2の置換アミノ基としては、好ましくは下記式2-Aで表される基である。式中、R25及びR26は、それぞれ、ヒドロカルビル基、又は、トリヒドロカルビルシリル基、あるいは、R25とR26とが結合して、窒素原子及び/又は酸素原子をヘテロ原子として有していてもよいヒドロカルビレン基、又は、R25とR26は1つの基であって、窒素原子に二重結合で結合する基を表す。R25及びR26のヒドロカルビル基としては、アルキル基、アルケニル基、アルキニル基、アリール基、アラルキル基をあげることができる。アルキル基としては、メチル基、エチル基、n-プロピル基、イソプロピル基、n-ブチル基、sec-ブチル基、tert-ブチル基をあげることができる。アルケニル基としては、ビニル基、アリル基、1-プロペニル基、1-メチルエテニル基をあげることができる。アルキニル基としては、エチニル基、プロパギル基をあげることができる。アリール基としては、フェニル基、トリル基、キシリル基をあげることができる。アラルキル基としては、ベンジル基をあげることができる。R25及びR26のヒドロカルビル基の炭素原子数は、好ましくは1~10であり、より好ましくは1~4であり、更に好ましくは1~2である。R25及びR26のヒドロカルビル基としては、好ましくは、アルキル基、アルケニル基であり、より好ましくは、アルキル基であり、更に好ましくは、直鎖アルキル基である。R25及びR26のトリヒドロカルビルシリル基としては、トリメチルシリル基、トリエチルシリル基、トリイソプロピルシリル基、tert-ブチルジメチルシリル基などのトリアルキルシリル基をあげることができる。R25及びR26のトリヒドロカルビルシリル基としては、好ましくは、炭素原子数が3~9のトリアルキルシリル基であり、より好ましくは、ケイ素原子に結合したアルキル基が炭素原子数1~4のアルキル基であるトリアルキルシリル基であり、更に好ましくは、トリメチルシリル基である。R25及びR26が結合した窒素原子及び/又は酸素原子をヘテロ原子として有していてもよいヒドロカルビレン基としては、ヒドロカルビレン基、窒素原子を有するヒドロカルビレン基、酸素原子を有するヒドロカルビレン基などをあげることができる。ヒドロカルビレン基としては、エチレン基、トリメチレン基、テトラメチレン基、ペンタメチレン基、ヘキサメチレン基などのアルキレン基をあげることができる。窒素原子を有するヒドロカルビレン基としては、-CH2CH2-NH-CH2-で表される基、-CH2CH2-N=CH-で表される基、-CH=CH-N=CH-で表される基、-CH2CH2-NH-CH2CH2-で表される基をあげることができる。酸素原子を有するヒドロカルビレン基としては、-CH2CH2-O-CH2CH2-で表される基をあげることができる。R25及びR26が結合した基の炭素原子数は、好ましくは2~20であり、より好ましくは2~7であり、更に好ましくは4~6である。R25及びR26が結合した窒素原子及び/又は酸素原子をヘテロ原子として有していてもよいヒドロカルビレン基としては、好ましくはヒドロカルビレン基であり、より好ましくはアルキレン基であり、更に好ましくはポリメチレン基である。R25及びR26が窒素原子に二重結合で結合する1つの基としては、エチリデン基、プロピリデン基、ブチリデン基、1-メチルエチリデン基、1-メチルプロピリデン基、1,3-ジメチルブチリデン基などのヒドロカルビリデン基をあげることができる。R25及びR26が窒素原子に二重結合で結合する1つの基の炭素原子数は、好ましくは2~20であり、より好ましくは2~6である。R25及びR26としては、好ましくは、ヒドロカルビル基、トリヒドロカルビルシリル基、R25及びR26とが結合したヒドロカルビレン基である。式2-Aで表される基としては、非環状アミノ基、環状アミノ基をあげることができる。非環状アミノ基としては、ジアルキルアミノ基、ビストリアルキルシリルアミノ基をあげることができる。ジアルキルアミノ基としては、ジメチルアミノ基、ジエチルアミノ基、ジn-プロピルアミノ基、ジイソプロピルアミノ基、ジn-ブチルアミノ基、ジsec-ブチルアミノ基、ジtert-ブチルアミノ基、エチルメチルアミノ基をあげることができる。ビストリアルキルシリルアミノ基としては、ビストリメチルシリルアミノ基、ビスtert-ブチルジメチルシリルアミノ基をあげることができる。該非環状アミノ基としては、エチリデンアミノ基、1-メチルプロピリデンアミノ基、1,3-ジメチルブチリデンアミノ基、1-メチルエチリデンアミノ基、4-N,N-ジメチルアミノベンジリデンアミノ基をあげることができる。環状アミノ基としては、1-アジリジニル基、1-アゼチジニル基、1-ピロリジニル基、1-ピペリジニル基、1-ヘキサメチレンイミノ基、1-イミダゾリル基、4,5-ジヒドロ-1-イミダゾリル基、1-ピロリル基、1-ピラゾリル基、1-イミダゾリジニル基、1-ピペラジニル基、モルホリノ基をあげることができる。式2-Aで表される基としては、好ましくは、R23及びR24がヒドロカルビル基である基、R23及びR24がトリヒドロカルビルシリル基である基、R23及びR24が結合したヒドロカルビレン基である基である。より好ましくは、R23及びR24が直鎖アルキル基である基、R23及びR24がトリアルキルシリル基である基、R23及びR24が結合したポリメチレン基である基である。式2-Aで表される基としては、更に好ましくは、ジメチルアミノ基、ジエチルアミノ基、ジn-プロピルアミノ基、ジn-ブチルアミノ基、ビストリメチルシリルアミノ基、ビスtert-ブチルジメチルシリルアミノ基、1-ピロリジニル基、1-ピペリジニル基、1-ヘキサメチレンイミノ基である。A2の含窒素複素環基としては、含窒素脂環族複素環基、含窒素芳香族複素環基をあげることができる。本明細書では、含窒素脂環族複素環基は、含窒素脂環族複素環を有する化合物の複素環の炭素原子から1つの水素原子を除いた基を表し、含窒素脂環族複素環は、環を構成するヘテロ原子として窒素原子を有する脂環族複素環を表す。また、含窒素芳香族複素環基は、含窒素芳香族複素環を有する化合物の複素環の炭素原子から1つの水素原子を除いた基を表し、含窒素芳香族複素環は、環を構成するヘテロ原子として窒素原子を有する芳香族複素環を表す。A2の含窒素脂環族複素環基としては、環を構成するヘテロ原子として窒素原子のみを有する基、環を構成するヘテロ原子として窒素原子と酸素原子を有する基、環を構成するヘテロ原子として窒素原子と硫黄原子を有する基などをあげることができる。環を構成するヘテロ原子として窒素原子のみを有する含窒素脂環族複素環基としては、アジリジン環を有する基、アゼチジン環を有する基、ピロリジン環を有する基、ピペリジン環を有する基、ヘキサメチレンイミン環を有する基、イミダゾリジン環を有する基、ピペラジン環を有する基、ピラゾリジン環を有する基などをあげることができる。アジリジン環を有する基としては、1-アルキル-2-アジリジニル基をあげることができる。アゼチジン環を有する基としては、1-アルキル-2-アゼチジニル基、1-アルキル-3-アゼチジニル基をあげることができる。ピロリジン環を有する基としては、1-アルキル-2-ピロリジニル基、1-アルキル-3-ピロリジニル基をあげることができる。ピペリジン環を有する基としては、1-アルキル-2-ピペリジニル基、1-アルキル-3-ピペリジニル基、1-アルキル-4-ピペリジニル基をあげることができる。ヘキサメチレンイミン環を有する基としては、1-アルキル-2-ヘキサメチレンイミノ基、1-アルキル-3-ヘキサメチレンイミノ基、1-アルキル-4-ヘキサメチレンイミノ基をあげることができる。イミダゾリジン環を有する基としては、1,3-ジアルキル-2-イミダゾリジル基、1,3-ジアルキル-4-イミダゾリジル基をあげることができる。ピペラジン環を有する基としては、1,4-ジアルキル-2-ピペラジニル基をあげることができる。ピラゾリジン環を有する基としては、1,2-ジアルキル-3-ピラゾリジル基、1,2-ジアルキル-4-ピラゾリジル基をあげることができる。環を構成するヘテロ原子として窒素原子と酸素原子を有する含窒素脂肪族複素環基としては、モルホリン環を有する基、イソオキサゾリジン環を有する基などをあげることができる。モルホリン環を有する基としては、1-アルキル-2-モルホリノ基、1-アルキル-3-モルホリノ基をあげることができる。イソオキサゾリジン環を有する基としては、1-アルキル-3-イソオキサゾリジニル基、1-アルキル-4-イソオキサゾリジニル基、1-アルキル-5-イソオキサゾリジニル基をあげることができる。環を構成するヘテロ原子として窒素原子と硫黄原子を有する含窒素脂肪族複素環基としては、チオモルホリン環を有する基、イソチアゾリジン環を有する基をあげることができる。チオモルホリン環を有する基としては、1-アルキル-2-チオモルホリノ基、1-アルキル-3-チオモルホリノ基をあげることができる。イソチアゾリジン環を有する基としては、1-アルキル-3-イソチアゾリジニル基、1-アルキル-4-イソチアゾリジニル基、1-アルキル-5-イソチアゾリジニル基をあげることができる。A2の含窒素脂環族複素環基としては、好ましくは、環を構成するヘテロ原子として窒素原子のみを有する基である。また、含窒素脂環族複素環基の炭素原子数は、好ましくは4~10である。A2の含窒素芳香族複素環基としては、環を構成するヘテロ原子として窒素原子のみを有する基、環を構成するヘテロ原子として窒素原子と酸素原子を有する基、環を構成するヘテロ原子として窒素原子と硫黄原子を有する基などをあげることができる。環を構成するヘテロ原子として窒素原子のみを有する含窒素芳香族複素環基としては、ピロール環を有する基、イミダゾール環を有する基、ピラゾール環を有する基、ピリジン環を有する基、ピリダジン環を有する基、ピリミジン環を有する基、ピラジン環を有する基、キノリン環を有する基、イソキノリン環を有する基、シンノリン環を有する基、キナゾリン環を有する基、フタラジン環を有する基などをあげることができる。ピロール環を有する基としては、2-ピロリル基、3-ピロリル基、2-1-メチルピロリル基、3-1-メチルピロリル基をあげることができる。イミダゾール環を有する基としては、2-イミダゾリル基、4-イミダゾリル基、5-イミダゾリル基、2-1-メチルイミダゾリル基、4-1-メチルイミダゾリル基、5-1-メチルイミダゾリル基をあげることができる。ピラゾール環を有する基としては、3-ピラゾリル基、4-ピラゾリル基、5-ピラゾリル基、3-1-メチルピラゾリル基、4-1-メチルピラゾリル基、5-1-メチルピラゾリル基をあげることができる。ピリジン環を有する基としては、2-ピリジル基、3-ピリジル基、4-ピリジル基をあげることができる。ピリダジン環を有する基としては、3-ピリダジル基、4-ピリダジル基をあげることができる。ピリミジン環を有する基としては、2-ピリミジル基、4-ピリミジル基、5-ピリミジル基をあげることができる。ピラジン環を有する基としては、2-ピラジル基をあげることができる。キノリン環を有する基としては、2-キノリル基、3-キノリル基、4-キノリル基、5-キノリル基、6-キノリル基、7-キノリル基、8-キノリル基をあげることができる。イソキノリン環を有する基としては、1-イソキノリル基、3-イソキノリル基、4-イソキノリル基、5-イソキノリル基、6-イソキノリル基、7-イソキノリル基、8-イソキノリル基をあげることができる。シンノリン環を有する基としては、3-シンノリニル基、4-シンノリニル基、5-シンノリニル基、6-シンノリニル基、7-シンノリニル基、8-シンノリニル基をあげることができる。キナゾリン環を有する基としては、2-キナゾリニル基、4-キナゾリニル基、5-キナゾリニル基、6-キナゾリニル基、7-キナゾリニル基、8-キナゾリニル基をあげることができる。フタラジン環を有する基としては、1-フタラジニル基、5-フタラジニル基、6-フタラジニル基をあげることができる。環を構成するヘテロ原子として窒素原子のみを有する含窒素芳香族複素環基としては、好ましくは、イミダゾール環を有する基、ピリジン環を有する基、キノリン環を有する基である。環を構成するヘテロ原子として窒素原子と酸素原子を有する含窒素芳香族複素環基としては、オキサゾール環を有する基、イソオキサゾール環を有する基をあげることができる。オキサゾール環を有する基としては、2-オキサゾリル基、4-オキサゾリル基、5-オキサゾリル基をあげることができる。イソオキサゾール環を有する基としては、3-イソオキサゾリル基、4-イソオキサゾリル基、5-イソオキサゾリル基をあげることができる。環を構成するヘテロ原子として窒素原子と酸素原子を有する含窒素芳香族複素環基としては、好ましくは、オキサゾール環を有する基である。環を構成するヘテロ原子として窒素原子と硫黄原子を有する含窒素芳香族複素環基としては、チアゾール環を有する基、イソチアゾール環を有する基などをあげることができる。チアゾール環を有する基としては、2-チアゾリル基、4-チアゾリル基、5-チアゾリル基をあげることができる。イソチアゾール環を有する基としては、3-イソチアゾリル基、4-イソチアゾリル基、5-イソチアゾリル基をあげることができる。環を構成するヘテロ原子として窒素原子と硫黄原子を有する含窒素芳香族複素環基としては、好ましくは、チアゾール環を有する基である。A2の含窒素芳香族複素環基としては、好ましくは、環を構成するヘテロ原子として窒素原子のみを有する含窒素芳香族複素環基であり、より好ましくは、イミダゾール環を有する基、ピリジン環を有する基、キノリン環を有する基であり、更に好ましくはピリジン環を有する基である。式2で表される化合物としては、V2が式2-V1で表される基であり、式2-V1中のR21が水素原子であり、mが0であり、A2が置換アミノ基である化合物として、次の化合物をあげることができる。1-ビニルピロリジン、1-ビニルピペリジン、1-ビニルヘキサメチレンイミン、1-ビニルピペラジン、1-ビニルピロール、1-ビニルイミダゾール、1-ビニルピラゾール、1-ビニルキノリン。式2で表される化合物としては、V2が式2-V1で表される基であり、式2-V1中のR21が水素原子であり、mが1であり、R22がフェニレン基であり、A2が置換アミノ基である化合物として、次の化合物をあげることができる。4-N,N-ジメチルアミノスチレン、4-N,N-ジエチルアミノスチレン、4-N,N-ジ-n-プロピルアミノスチレン、4-N,N-ジ-n-ブチルアミノスチレン、4-N,N-ジアリルアミノスチレン、4-N,N-ビストリメチルシリルアミノスチレン、4-N,N-ビスtert-ブチルジメチルシリルアミノスチレン、4-1-アジリジニルスチレン、4-1-ピロリジニルスチレン、4-1-ピペリジニルスチレン、4-1-ヘキサメチレンイミノスチレン、3-N,N-ジメチルアミノスチレン、3-N,N-ジエチルアミノスチレン、3-N,N-ジ-n-プロピルアミノスチレン、3-N,N-ジ-n-ブチルアミノスチレン、3-N,N-ジアリルアミノスチレン、3-N,N-ビストリメチルシリルアミノスチレン、3-N,N-ビスtert-ブチルジメチルシリルアミノスチレン、3-1-アジリジニルスチレン、3-1-ピロリジニルスチレン、3-1-ピペリジニルスチレン、3-1-ヘキサメチレンイミノスチレン。式2で表される化合物としては、V2が式2-V1で表される基であり、式2-V1中のR21が水素原子であり、mが1であり、R22が式2-Raで表される基であり、A2が置換アミノ基である化合物として、次の化合物をあげることができる。式2-Raのiが1である化合物:4-N,N-ジメチルアミノメチルスチレン、4-N,N-ジエチルアミノメチルスチレン、4-N,N-ジ-n-プロピルアミノメチルスチレン、4-N,N-ジ-n-ブチルアミノメチルスチレン、4-N,N-ジアリルアミノメチルスチレン、4-N,N-ビストリメチルシリルアミノメチルスチレン、4-N,N-ビスtert-ブチルジメチルシリルアミノメチルスチレン、4-1-アジリジニルメチルスチレン、4-1-ピロリジニルメチルスチレン、4-1-ピペリジニルメチルスチレン、4-1-ヘキサメチレンイミノメチルスチレン。式2-Raのiが2である化合物:4-N,N-ジメチルアミノエチルスチレン、4-N,N-ジエチルアミノエチルスチレン、4-N,N-ジ-n-プロピルアミノエチルスチレン、4-N,N-ジ-n-ブチルアミノエチルスチレン、4-N,N-ジアリルアミノエチルスチレン、4-N,N-ビストリメチルシリルアミノエチルスチレン、4-N,N-ビスtert-ブチルジメチルシリルアミノエチルスチレン、4-1-アジリジニルエチルスチレン、4-1-ピペリジニルエチルスチレン、4-1-ヘキサメチレンイミノエチルスチレン。式2で表される化合物としては、V2が式2-V1で表される基であり、式2-V1中のR21が水素原子であり、mが1であり、R22が式2-Rbで表される基であり、A2が置換アミノ基である化合物として、次の化合物をあげることができる。式2-Rbのjが1である化合物:3-N,N-ジメチルアミノメチルスチレン、3-N,N-ジエチルアミノメチルスチレン、3-N,N-ジ-n-プロピルアミノメチルスチレン、3-N,N-ジ-n-ブチルアミノメチルスチレン、3-N,N-ジアリルアミノメチルスチレン、3-N,N-ビストリメチルシリルアミノメチルスチレン、3-N,N-ビスtert-ブチルジメチルシリルアミノメチルスチレン、3-1-アジリジニルメチルスチレン、3-1-ピロリジニルメチルスチレン、3-1-ピペリジニルメチルスチレン、3-1-ヘキサメチレンイミノメチルスチレン。式2-Rbのjが2である化合物:3-N,N-ジメチルアミノエチルスチレン、3-N,N-ジエチルアミノエチルスチレン、3-N,N-ジ-n-プロピルアミノエチルスチレン、3-N,N-ジ-n-ブチルアミノエチルスチレン、3-N,N-ジアリルアミノエチルスチレン、3-N,N-ビストリメチルシリルアミノエチルスチレン、3-N,N-ビスtert-ブチルジメチルシリルアミノエチルスチレン、3-1-アジリジニルエチルスチレン、3-1-ピペリジニルエチルスチレン、3-1-ヘキサメチレンイミノエチルスチレン。式2で表される化合物としては、V2が式2-V1で表される基であり、式2-V1中のR21がメチル基であり、mが0であり、A2が置換アミノ基である化合物として、次の化合物をあげることができる。1-イソプロペニルピロリジン、1-イソプロペニルピペリジン、1-イソプロペニルヘキサメチレンイミン、1-イソプロペニルピペラジン、1-イソプロペニルピロール、1-イソプロペニルイミダゾール、1-イソプロペニルピラゾール、イソプロペニルキノリン。式2で表される化合物としては、V2が式2-V1で表される基であり、式2-V1中のR21がメチル基であり、mが1であり、R22がフェニレン基であり、A2が置換アミノ基である化合物として、次の化合物をあげることができる。4-N,N-ジメチルアミノイソプロペニルベンゼン、4-N,N-ジエチルアミノイソプロペニルベンゼン、4-N,N-ジ-n-プロピルアミノイソプロペニルベンゼン、4-N,N-ジ-n-ブチルアミノイソプロペニルベンゼン、4-N,N-ジアリルアミノイソプロペニルベンゼン、4-N,N-ビストリメチルシリルアミノイソプロペニルベンゼン、4-N,N-ビスtert-ブチルジメチルシリルアミノイソプロペニルベンゼン、4-1-アジリジニルイソプロペニルベンゼン、4-1-ピロリジニルイソプロペニルベンゼン、4-1-ピペリジニルイソプロペニルベンゼン、4-1-ヘキサメチレンイミノイソプロペニルベンゼン、3-N,N-ジメチルアミノイソプロペニルベンゼン、3-N,N-ジエチルアミノイソプロペニルベンゼン、3-N,N-ジ-n-プロピルアミノイソプロペニルベンゼン、3-N,N-ジ-n-ブチルアミノイソプロペニルベンゼン、3-N,N-ジアリルアミノイソプロペニルベンゼン、3-N,N-ビストリメチルシリルアミノイソプロペニルベンゼン、3-N,N-ビスtert-ブチルジメチルシリルアミノイソプロペニルベンゼン、3-1-アジリジニルイソプロペニルベンゼン、3-1-ピロリジニルイソプロペニルベンゼン、3-1-ピペリジニルイソプロペニルベンゼン、3-1-ヘキサメチレンイミノイソプロペニルベンゼン。式2で表される化合物としては、V2が式2-V1で表される基であり、式2-V1中のR21がメチル基であり、mが1であり、R22が式2-Raで表される基であり、A2が置換アミノ基である化合物として、次の化合物をあげることができる。式2-Raのiが1である化合物:4-N,N-ジメチルアミノメチルイソプロペニルベンゼン、4-N,N-ジエチルアミノメチルイソプロペニルベンゼン、4-N,N-ジ-n-プロピルアミノメチルイソプロペニルベンゼン、4-N,N-ジ-n-ブチルアミノメチルイソプロペニルベンゼン、4-N,N-ジアリルアミノメチルイソプロペニルベンゼン、4-N,N-ビストリメチルシリルアミノメチルイソプロペニルベンゼン、4-N,N-ビスtert-ブチルジメチルシリルアミノメチルイソプロペニルベンゼン、4-1-アジリジニルメチルイソプロペニルベンゼン、4-1-ピロリジニルメチルイソプロペニルベンゼン、4-1-ピペリジニルメチルイソプロペニルベンゼン、4-1-ヘキサメチレンイミノメチルイソプロペニルベンゼン。式2-Raのiが2である化合物:4-N,N-ジメチルアミノエチルイソプロペニルベンゼン、4-N,N-ジエチルアミノエチルイソプロペニルベンゼン、4-N,N-ジ-n-プロピルアミノエチルイソプロペニルベンゼン、4-N,N-ジ-n-ブチルアミノエチルイソプロペニルベンゼン、4-N,N-ジアリルアミノエチルイソプロペニルベンゼン、4-N,N-ビストリメチルシリルアミノエチルイソプロペニルベンゼン、4-N,N-ビスtert-ブチルジメチルシリルアミノエチルイソプロペニルベンゼン、4-1-アジリジニルエチルイソプロペニルベンゼン、4-1-ピロリジニルエチルイソプロペニルベンゼン、4-1-ピペリジニルエチルイソプロペニルベンゼン、4-1-ヘキサメチレンイミノエチルイソプロペニルベンゼン。式2で表される化合物としては、V2が式2-V1で表される基であり、式2-V1中のR21がメチル基であり、mが1であり、R22が式2-Rbで表される基であり、A2が置換アミノ基である化合物として、次の化合物をあげることができる。式2-Rbのjが1である化合物:3-N,N-ジメチルアミノメチルイソプロペニルベンゼン、3-N,N-ジエチルアミノメチルイソプロペニルベンゼン、3-N,N-ジ-n-プロピルアミノメチルイソプロペニルベンゼン、3-N,N-ジ-n-ブチルアミノメチルイソプロペニルベンゼン、3-N,N-ジアリルアミノメチルイソプロペニルベンゼン、3-N,N-ビストリメチルシリルアミノメチルイソプロペニルベンゼン、3-N,N-ビスtert-ブチルジメチルシリルアミノメチルイソプロペニルベンゼン、3-1-アジリジニルメチルイソプロペニルベンゼン、3-1-ピロリジニルメチルイソプロペニルベンゼン、3-1-ピペリジニルメチルイソプロペニルベンゼン、3-1-ヘキサメチレンイミノメチルイソプロペニルベンゼン。式2-Rbのjが2である化合物:3-N,N-ジメチルアミノエチルイソプロペニルベンゼン、3-N,N-ジエチルアミノエチルイソプロペニルベンゼン、3-N,N-ジ-n-プロピルアミノエチルイソプロペニルベンゼン、3-N,N-ジ-n-ブチルアミノエチルイソプロペニルベンゼン、3-N,N-ジアリルアミノエチルイソプロペニルベンゼン、3-N,N-ビストリメチルシリルアミノエチルイソプロペニルベンゼン、3-N,N-ビスtert-ブチルジメチルシリルアミノエチルイソプロペニルベンゼン、3-1-アジリジニルエチルイソプロペニルベンゼン、3-1-ピロリジニルエチルイソプロペニルベンゼン、3-1-ピペリジニルエチルイソプロペニルベンゼン、3-1-ヘキサメチレンイミノエチルイソプロペニルベンゼン。式2で表される化合物としては、V2が式2-V1で表される基であり、式2-V1中のR21がビニル基であり、mが0であり、A2が置換アミノ基である化合物として、次の化合物をあげることができる。2-N,N-ジメチルアミノ-1,3-ブタジエン、2-N,N-ジエチルアミノ-1,3-ブタジエン、2-N,N-ジ-n-プロピルアミノ-1,3-ブタジエン、2-N,N-ジ-n-ブチルアミノ-1,3-ブタジエン、2-N,N-ジアリルアミノ-1,3-ブタジエン、2-N,N-ビストリメチルシリルアミノ-1,3-ブタジエン、2-N,N-ビスtert-ブチルジメチルシリルアミノ-1,3-ブタジエン、2-1-アジリジニル-1,3-ブタジエン、2-1-ピロリジニル-1,3-ブタジエン、2-1-ピペリジニル-1,3-ブタジエン、2-1-ヘキサメチレンイミノ-1,3-ブタジエン、2-1-ピロリル-1,3-ブタジエン、2-1-イミダゾリル-1,3-ブタジエン、2-1-ピラゾリル-1,3-ブタジエン。式2で表される化合物としては、V2が式2-V1で表される基であり、式2-V1中のR21がビニル基であり、mが1であり、R22がアルキレン基であり、A2が置換アミノ基である化合物として、次の化合物をあげることができる。R22がメチレン基である化合物:2-N,N-ジメチルアミノメチル-1,3-ブタジエン、2-N,N-ジエチルアミノメチル-1,3-ブタジエン、2-N,N-ジ-n-プロピルアミノメチル-1,3-ブタジエン、2-N,N-ジ-n-ブチルアミノメチル-1,3-ブタジエン、2-N,N-ジアリルアミノメチル-1,3-ブタジエン、2-N,N-ビストリメチルシリルアミノメチル-1,3-ブタジエン、2-N,N-ビスtert-ブチルジメチルシリルアミノメチル-1,3-ブタジエン、2-1-アジリジニルメチル-1,3-ブタジエン、2-1-ピロリジニルメチル-1,3-ブタジエン、2-1-ピペリジニルメチル-1,3-ブタジエン、2-1-ヘキサメチレンイミノメチル-1,3-ブタジエン、1-2-メチレン-3-ブテニルピロール、1-2-メチレン-3-ブテニルイミダゾール、1-2-メチレン-3-ブテニルピラゾール。R22がエチレン基である化合物:5-N,N-ジメチルアミノ-3-メチレン-1-ペンテン、5-N,N-ジエチルアミノ-3-メチレン-1-ペンテン、5-N,N-ジ-n-プロピルアミノ-3-メチレン-1-ペンテン、5-N,N-ジ-n-ブチルアミノ-3-メチレン-1-ペンテン、5-N,N-ジアリルアミノ-3-メチレン-1-ペンテン、5-N,N-ビストリメチルシリルアミノ-3-メチレン-1-ペンテン、5-N,N-ビスtert-ブチルジメチルシリルアミノ-3-メチレン-1-ペンテン、5-1-アジリジニル-3-メチレン-1-ペンテン、5-1-ピロリジニル-3-メチレン-1-ペンテン、5-1-ピペリジニル-3-メチレン-1-ペンテン、5-1-ヘキサメチレンイミノ-3-メチレン-1-ペンテン、1-3-メチレン-4-ペンテニルピロール、1-3-メチレン-4-ペンテニルイミダゾール、1-3-メチレン-4-ペンテニルピラゾール。式2で表される化合物としては、V2が式2-V1で表される基であり、式2-V1中のR21がフェニル基であり、mが1であり、R22がフェニレン基であり、A2が置換アミノ基である化合物として、次の化合物をあげることができる。1-4-N,N-ジメチルアミノフェニル-1-フェニルエチレン、1-4-N,N-ジエチルアミノフェニル-1-フェニルエチレン、1-4-N,N-ジプロピルアミノフェニル-1-フェニルエチレン、1-4-N,N-ジイソプロピルアミノフェニル-1-フェニルエチレン、1-4-N,N-ジブチルアミノフェニル-1-フェニルエチレン、1-4-N,N-ジイソブチルアミノフェニル-1-フェニルエチレン、1-[4-N,N-ジtert-ブチルアミノフェニル]-1-フェニルエチレン、1-4-N,N-ジフェニルアミノフェニル-1-フェニルエチレン、1-[4-1-アジリジニルフェニル]-1-フェニルエチレン、1-[4-1-ピロリジニルフェニル]-1-フェニルエチレン、1-[4-1-ピペリジニルフェニル]-1-フェニルエチレン、1-[4-1-ヘキサメチレンイミノフェニル]-1-フェニルエチレン、1-4-モルホリノフェニル-1-フェニルエチレン、1-{4-[N,N-ビストリメチルシリルアミノ]フェニル}-1-フェニルエチレン、1-{4-[N,N-ビスtert-ブチルジメチルシリルアミノ]フェニル}-1-フェニルエチレン、1-{4-[N,N-ビストリイソプロピルシリルアミノ]フェニル}-1-フェニルエチレン、1-3-N,N-ジメチルアミノフェニル-1-フェニルエチレン、1-3-N,N-ジエチルアミノフェニル-1-フェニルエチレン、1-3-N,N-ジプロピルアミノフェニル-1-フェニルエチレン、1-3-N,N-ジイソプロピルアミノフェニル-1-フェニルエチレン、1-3-N,N-ジブチルアミノフェニル-1-フェニルエチレン、1-3-N,N-ジイソブチルアミノフェニル-1-フェニルエチレン、1-[3-N,N-ジtert-ブチルアミノフェニル]-1-フェニルエチレン、1-3-N,N-ジフェニルアミノフェニル-1-フェニルエチレン、1-[3-1-アジリジニルフェニル]-1-フェニルエチレン、1-[3-1-ピロリジニルフェニル]-1-フェニルエチレン、1-[3-1-ピペリジニルフェニル]-1-フェニルエチレン、1-[3-1-ヘキサメチレンイミノフェニル]-1-フェニルエチレン、1-3-モルホリノフェニル-1-フェニルエチレン、1-{3-[N,N-ビストリメチルシリルアミノ]フェニル}-1-フェニルエチレン、1-{3-[N,N-ビスtert-ブチルジメチルシリルアミノ]フェニル}-1-フェニルエチレン、1-{3-[N,N-ビストリイソプロピルシリルアミノ]フェニル}-1-フェニルエチレン。式2で表される化合物としては、V2が式2-V1で表される基であり、式2-V1中のR21がフェニル基であり、mが1であり、R22が式2-Raで表される基であり、A2が置換アミノ基である化合物として、次の化合物をあげることができる。式2-Raのiが1である化合物:1-4-N,N-ジメチルアミノメチルフェニル-1-フェニルエチレン、1-4-N,N-ジエチルアミノメチルフェニル-1-フェニルエチレン、1-4-N,N-ジプロピルアミノメチルフェニル-1-フェニルエチレン、1-4-N,N-ジイソプロピルアミノメチルフェニル-1-フェニルエチレン、1-4-N,N-ジブチルアミノメチルフェニル-1-フェニルエチレン、1-4-N,N-ジイソブチルアミノメチルフェニル-1-フェニルエチレン、1-[4-N,N-ジtert-ブチルアミノメチルフェニル]-1-フェニルエチレン、1-4-N,N-ジフェニルアミノメチルフェニル-1-フェニルエチレン、1-[4-1-アジリジニルメチルフェニル]-1-フェニルエチレン、1-[4-1-ピロリジニルメチルフェニル]-1-フェニルエチレン、1-[4-1-ピペリジニルメチルフェニル]-1-フェニルエチレン、1-[4-1-ヘキサメチレンイミノメチルフェニル]-1-フェニルエチレン、1-[4-モルホリノメチルフェニル-1-フェニルエチレン、1-{4-[N,N-ビストリメチルシリルアミノメチル]フェニル-1-フェニルエチレン、1-{4-[N,N-ビスtert-ブチルジメチルシリルアミノメチル]フェニル}-1-フェニルエチレン、1-{4-[N,N-ビストリイソプロピルシリルアミノメチル]フェニル}-1-フェニルエチレン。式2で表される化合物としては、V2が式2-V1で表される基であり、式2-V1中のR21がフェニル基であり、mが1であり、R22が式2-Rbで表される基であり、A2が置換アミノ基である化合物として、次の化合物をあげることができる。式2-Rbのjが1である化合物:1-3-N,N-ジメチルアミノメチルフェニル-1-フェニルエチレン、1-3-N,N-ジエチルアミノメチルフェニル-1-フェニルエチレン、1-3-N,N-ジプロピルアミノメチルフェニル-1-フェニルエチレン、1-3-N,N-ジイソプロピルアミノメチルフェニル-1-フェニルエチレン、1-3-N,N-ジブチルアミノメチルフェニル-1-フェニルエチレン、1-3-N,N-ジイソブチルアミノメチルフェニル-1-フェニルエチレン、1-[3-N,N-ジtert-ブチルアミノメチルフェニル]-1-フェニルエチレン、1-3-N,N-ジフェニルアミノメチルフェニル-1-フェニルエチレン、1-[3-1-アジリジニルメチルフェニル]-1-フェニルエチレン、1-[3-1-ピロリジニルメチルフェニル]-1-フェニルエチレン、1-[3-1-ピペリジニルメチルフェニル]-1-フェニルエチレン、1-[3-1-ヘキサメチレンイミノメチルフェニル]-1-フェニルエチレン、1-3-モルホリノメチルフェニル-1-フェニルエチレン、1-{3-[N,N-ビストリメチルシリルアミノメチル]フェニル}-1-フェニルエチレン、1-{3-[N,N-ビスtert-ブチルジメチルシリルアミノメチル]フェニル}-1-フェニルエチレン、1-{3-[N,N-ビストリイソプロピルシリルアミノメチル]フェニル}-1-フェニルエチレン。式2で表される化合物としては、V2が式2-V1で表される基であり、式2-V1中のR21が水素原子であり、mが0であり、A2が含窒素脂環族複素環基である化合物として、次の化合物をあげることができる。1-メチル-3-ビニルピロリジン、1-メチル-4-ビニルピペリジン、1-メチル-3-ビニルヘキサメチレンイミン、1-メチル-4-ビニルヘキサメチレンイミン。式2で表される化合物としては、V2が式2-V1で表される基であり、式2-V1中のR21が水素原子であり、mが1であり、R22がフェニレン基であり、A2が含窒素脂環族複素環基である化合物として、次の化合物をあげることができる。式2-Raのiが0である化合物:1-メチル-3-4-ビニルフェニルピロリジン、1-メチル-4-4-ビニルフェニルピペリジン、1-メチル-3-4-ビニルフェニルヘキサメチレンイミン、1-メチル-4-4-ビニルフェニルヘキサメチレンイミン1-メチル-3-3-ビニルフェニルピロリジン、1-メチル-4-3-ビニルフェニルピペリジン、1-メチル-3-3-ビニルフェニルヘキサメチレンイミン、1-メチル-4-3-ビニルフェニルヘキサメチレンイミン。式2で表される化合物としては、V2が式2-V1で表される基であり、式2-V1中のR21が水素原子であり、mが1であり、R22が式2-Raで表される基であり、A2が含窒素脂環族複素環基である化合物として、次の化合物をあげることができる。式2-Raのiが1である化合物:1-メチル-3-4-ビニルフェニルメチルピロリジン、1-メチル-4-4-ビニルフェニルメチルピペリジン、1-メチル-3-4-ビニルフェニルメチルヘキサメチレンイミン、1-メチル-4-4-ビニルフェニルメチルヘキサメチレンイミン。式2-Raのiが2である化合物:1-メチル-3-4-ビニルフェニルエチルピロリジン、1-メチル-4-4-ビニルフェニルエチルピペリジン、1-メチル-3-4-ビニルフェニルエチルヘキサメチレンイミン、1-メチル-4-4-ビニルフェニルエチルヘキサメチレンイミン。式2で表される化合物としては、V2が式2-V1で表される基であり、式2-V1中のR21が水素原子であり、mが1であり、R22が式2-Rbで表される基であり、A2が含窒素脂環族複素環基である化合物として、次の化合物をあげることができる。式2-Rbのjが1である化合物:1-メチル-3-3-ビニルフェニルメチルピロリジン、1-メチル-4-3-ビニルフェニルメチルピペリジン、1-メチル-3-3-ビニルフェニルメチルヘキサメチレンイミン、1-メチル-4-3-ビニルフェニルメチルヘキサメチレンイミン。式2-Rbのjが2である化合物:1-メチル-3-3-ビニルフェニルエチルピロリジン、1-メチル-4-3-ビニルフェニルエチルピペリジン、1-メチル-3-3-ビニルフェニルエチルヘキサメチレンイミン、1-メチル-4-3-ビニルフェニルエチルヘキサメチレンイミン。式2で表される化合物としては、V2が式2-V1で表される基であり、式2-V1中のR21がメチル基であり、mが0であり、A2が含窒素脂環族複素環基である化合物として、次の化合物をあげることができる。1-メチル-3-イソプロペニルピロリジン、1-メチル-4-イソプロペニルピペリジン、1-メチル-3-イソプロペニルヘキサメチレンイミン、1-メチル-4-イソプロペニルヘキサメチレンイミン。式2で表される化合物としては、V2が式2-V1で表される基であり、式2-V1中のR21がメチル基であり、mが1であり、R22がフェニレン基であり、A2が含窒素脂環族複素環基である化合物として、次の化合物をあげることができる。1-メチル-3-4-イソプロペニルフェニルピロリジン、1-メチル-4-4-イソプロペニルフェニルピペリジン、1-メチル-3-4-イソプロペニルフェニルヘキサメチレンイミン、1-メチル-4-4-イソプロペニルフェニルヘキサメチレンイミン、式2で表される化合物としては、V2が式2-V1で表される基であり、式2-V1中のR21がメチル基であり、mが1であり、R22が式2-Raで表される基であり、A2が含窒素脂環族複素環基である化合物として、次の化合物をあげることができる。式2-Raのiが1である化合物:1-メチル-3-4-イソプロペニルフェニルメチルピロリジン、1-メチル-4-4-イソプロペニルフェニルメチルピペリジン、1-メチル-3-4-イソプロペニルフェニルメチルヘキサメチレンイミン、1-メチル-4-4-イソプロペニルフェニルメチルヘキサメチレンイミン。式2aのiが2である化合物:1-メチル-3-4-イソプロペニルフェニルエチルピロリジン、1-メチル-4-4-イソプロペニルフェニルエチルピペリジン、1-メチル-3-4-イソプロペニルフェニルエチルヘキサメチレンイミン、1-メチル-4-4-イソプロペニルフェニルエチルヘキサメチレンイミン。式2で表される化合物としては、V2が式2-V1で表される基であり、式2-V1中のR21がビニル基であり、mが0であり、A2が含窒素脂環族複素環基である化合物として、次の化合物をあげることができる。1-メチル-3-1-メチレン-2-プロペニルピロリジン、1-メチル-4-1-メチレン-2-プロペニルピペリジン、1-メチル-3-1-メチレン-2-プロペニルヘキサメチレンイミン、1-メチル-4-1-メチレン-2-プロペニルヘキサメチレンイミン。式2で表される化合物としては、V2が式2-V1で表される基であり、式2-V1中のR21がビニル基であり、mが1であり、R22がアルキレン基であり、A2が含窒素脂環族複素環基である化合物として、次の化合物をあげることができる。R22がメチレン基である化合物:1-メチル-3-2-メチレン-3-ブテニルピロリジン、1-メチル-4-2-メチレン-3-ブテニルピペリジン、1-メチル-3-2-メチレン-3-ブテニルヘキサメチレンイミン、1-メチル-4-2-メチレン-3-ブテニルヘキサメチレンイミン。R22がエチレン基である化合物:1-メチル-3-3-メチレン-4-ペンテニルピロリジン、1-メチル-4-3-メチレン-4-ペンテニルピペリジン、1-メチル-3-3-メチレン-4-ペンテニルヘキサメチレンイミン、1-メチル-4-3-メチレン-4-ペンテニルヘキサメチレンイミン。式2で表される化合物としては、V2が式2-V1で表される基であり、式2-V1中のR21がフェニル基であり、mが1であり、R22がフェニレン基であり、A2が含窒素脂環族複素環基である化合物として、次の化合物をあげることができる。1-[4-1-メチル-3-ピロリジニルフェニル]-1-フェニルエチレン、1-[4-1-メチル-3-ピペリジニルフェニル]-1-フェニルエチレン、1-[4-1-メチル-4-ピペリジニルフェニル]-1-フェニルエチレン、1-[4-1-メチル-3-ヘキサメチレンイミノフェニル]-1-フェニルエチレン、1-[4-1-メチル-4-ヘキサメチレンイミノフェニル]-1-フェニルエチレン、1-[3-1-メチル-3-ピロリジニルフェニル]-1-フェニルエチレン、1-[3-1-メチル-3-ピペリジニルフェニル]-1-フェニルエチレン、1-[3-1-メチル-4-ピペリジニルフェニル]-1-フェニルエチレン、1-[3-1-メチル-3-ヘキサメチレンイミノフェニル]-1-フェニルエチレン、1-[3-1-メチル-4-ヘキサメチレンイミノフェニル]-1-フェニルエチレン。式2で表される化合物としては、V2が式2-V1で表される基であり、式2-V1中のR21がフェニル基であり、mが1であり、R22が式2-Raで表される基であり、A2が含窒素脂環族複素環基である化合物として、次の化合物をあげることができる。式2-Raのiが1である化合物:1-{4-[1-メチル-3-ピロリジニルメチル]フェニル}-1-フェニルエチレン、1-{4-[1-メチル-3-ピペリジニルメチル]フェニル}-1-フェニルエチレン、1-{4-[1-メチル-4-ピペリジニルメチル]フェニル}-1-フェニルエチレン、1-{4-[1-メチル-3-ヘキサメチレンイミノメチル]フェニル}-1-フェニルエチレン。式2で表される化合物としては、V2が式2-V1で表される基であり、式2-V1中のR21がフェニル基であり、mが1であり、R22が式2-Rbで表される基であり、A2が含窒素脂環族複素環基である化合物として、次の化合物をあげることができる。式2-Rbのjが1である化合物:1-3-N,N-ジメチルアミノメチルフェニル-1-フェニルエチレン、1-3-N,N-ジエチルアミノメチルフェニル-1-フェニルエチレン、1-3-N,N-ジプロピルアミノメチルフェニル-1-フェニルエチレン、1-3-N,N-ジイソプロピルアミノメチルフェニル-1-フェニルエチレン。式2で表される化合物としては、V2が式2-V1で表される基であり、式2-V1中のR21が水素原子であり、mが0であり、A2が含窒素芳香族複素環基である化合物として、次の化合物をあげることができる。1-メチル-2-ビニルイミダゾール、1-メチル-4-ビニルイミダゾール、1-メチル-5-ビニルイミダゾール、2-ビニルピリジン、3-ビニルピリジン、4-ビニルピリジン、2-ビニルキノリン、3-ビニルキノリン、4-ビニルキノリン。式2で表される化合物としては、V2が式2-V1で表される基であり、式2-V1中のR21がメチル基であり、mが0であり、A2が含窒素芳香族複素環基である化合物として、次の化合物をあげることができる。1-メチル-2-イソプロペニルイミダゾール、1-メチル-4-イソプロペニルイミダゾール、1-メチル-5-イソプロペニルイミダゾール、2-イソプロペニルピリジン、3-イソプロペニルピリジン、4-イソプロペニルピリジン、2-イソプロペニルキノリン、3-イソプロペニルキノリン、4-イソプロペニルキノリン。式2で表される化合物としては、V2が式2-V1で表される基であり、式2-V1中のR21がビニル基であり、mが0であり、A2が含窒素芳香族複素環基である化合物として、次の化合物をあげることができる。1-メチル-2-1-メチレン-2-プロペニルイミダゾール、1-メチル-4-1-メチレン-2-プロペニルイミダゾール、1-メチル-5-1-メチレン-2-プロペニルイミダゾール、2-1-メチレン-2-プロペニルピリジン、3-1-メチレン-2-プロペニルピリジン、4-1-メチレン-2-プロペニルピリジン、2-1-メチレン-2-プロペニルキノリン、3-1-メチレン-2-プロペニルキノリン、4-1-メチレン-2-プロペニルキノリン。式2で表される化合物としては、V2が式2-V1で表される基であり、式2-V1中のR21がビニル基であり、mが1であり、R22がアルキレン基であり、A2が含窒素芳香族複素環基である化合物として、次の化合物をあげることができる。R22がメチレン基である化合物:1-メチル-2-2-メチレン-3-ブテニルイミダゾール、1-メチル-4-2-メチレン-3-ブテニルイミダゾール、1-メチル-5-2-メチレン-3-ブテニルイミダゾール、2-2-メチレン-3-ブテニルピリジン、3-2-メチレン-3-ブテニルピリジン、4-2-メチレン-3-ブテニルピリジン、2-2-メチレン-3-ブテニルキノリン、3-2-メチレン-3-ブテニルキノリン、4-2-メチレン-3-ブテニルキノリン。R22がエチレン基である化合物:1-メチル-2-3-メチレン-4-ペンテニルイミダゾール、1-メチル-4-3-メチレン-4-ペンテニルイミダゾール、1-メチル-5-3-メチレン-4-ペンテニルイミダゾール、2-3-メチレン-4-ペンテニルピリジン、3-3-メチレン-4-ペンテニルピリジン、4-3-メチレン-4-ペンテニルピリジン、2-3-メチレン-4-ペンテニルキノリン、3-3-メチレン-4-ペンテニルキノリン、4-3-メチレン-4-ペンテニルキノリン。式2で表される化合物としては、好ましくは、V2で表される基が式2-V1で表され、式2-V1中のR21が水素原子、又は、フェニル基である化合物である。より好ましくは、R21が水素原子であり、mが1であり、R22がフェニレン基であり、A2が式2-Aで表される置換アミノ基である化合物;R21がフェニル基であり、mが1であり、R22がフェニレン基であり、A2が式2-Aで表される置換アミノ基である化合物;R21が水素原子であり、mが1であり、R22が式2-Rで表される基であり、A2が式2-Aで表される置換アミノ基である化合物;R21がフェニル基であり、mが1であり、R22が式2-Rで表される基であり、A2が式2-Aで表される置換アミノ基である化合物;R21が水素原子であり、mが0であり、A2が含窒素芳香族複素環基である化合物である。更に好ましくは、R21が水素原子であり、mが1であり、R22がパラ-フェニレン基又はメタ-フェニレン基であり、A2が式2-A中のR25及びR26が炭素原子数1~2の直鎖アルキル基である化合物;R21が水素原子であり、mが1であり、R22がパラ-フェニレン基又はメタ-フェニレン基であり、A2が式2-AのR25及びR26がトリメチルシリル基である化合物;R21がフェニル基であり、mが1であり、R22がパラ-フェニレン基又はメタ-フェニレン基であり、A2が式2-A中のR25及びR26が炭素原子数1~2の直鎖アルキル基である化合物;R21がフェニル基であり、mが1であり、R22がパラ-フェニレン基又はメタ-フェニレン基であり、A2が式2-AのR25及びR26がトリメチルシリル基である化合物;R21が水素原子であり、mが1であり、R22が式2-Ra又は2-Rbで表される基であり、A2が式2-A中のR25及びR26が炭素原子数1~2の直鎖アルキル基である化合物;R21が水素原子であり、mが1であり、R22が式2-Ra又は2-Rbで表される基であり、A2が式2-AのR25及びR26がトリメチルシリル基である化合物;R21がフェニル基であり、mが1であり、R22が式2-Ra又は2-Rbで表される基であり、A2が式2-A中のR25及びR26が炭素原子数1~2の直鎖アルキル基である化合物;R21がフェニル基であり、mが1であり、R22が式2-Ra又は2-Rbで表される基であり、A2が式2-AのR25及びR26がトリメチルシリル基である化合物;mが0であり、A2がピリジル基である化合物である。式2で表される化合物としては、特に好ましくは、4-N,N-ジメチルアミノメチルスチレン、3-N,N-ジメチルアミノメチルスチレン、4-N,N-ビストリメチルシリルアミノスチレン、3-N,N-ビストリメチルシリルアミノスチレン、1-4-N,N-ジメチルアミノフェニル-1-フェニルエチレン、1-3-N,N-ジメチルアミノフェニル-1-フェニルエチレン、4-ビニルピリジン、2-ビニルピリジンである。化合物Gとしては、下記式3で表される化合物をあげることができる。式中、Eは、酸素原子又は硫黄原子を表し、Z1及びZ2は、それぞれ独立に、置換アミノ基、水素原子、置換基を有していてもよいヒドロカルビル基、又は、置換基を有していてもよいヒドロカルビルオキシ基を表し、Z1及びZ2の少なくとも1つが置換アミノ基を有する基であるか、あるいは、Z1とZ2とが結合して、置換アミノ基を有する環構造をZ1とZ2とカルボニル炭素とで形成する基を表す。式3中、Eは、酸素原子又は硫黄原子を表す。好ましくは、酸素原子である。式3中、Z1及びZ2の置換アミノ基としては、ヒドロカルビル基を置換基として有するアミノ基、置換アミノ基を有する基を置換基として有するアミノ基、ヒドロカルビルオキシ基を有する基を置換基として有するアミノ基があげられる。ヒドロカルビル基を置換基として有するアミノ基としては、ジメチルアミノ基、ジエチルアミノ基、ジプロピルアミノ基等のジアルキルアミノ基があげられる。置換アミノ基を有する基を置換基として有するアミノ基としては、ジメチルアミノメチルアミノ基、ジメチルアミノエチルアミノ基、ジメチルアミノプロピルアミノ基、ジエチルアミノプロピルアミノ基、ジプロピルアミノプロピルアミノ基等のジアルキルアミノアルキルアミノ基;ビスジメチルアミノエチルアミノ基、ビスジメチルアミノプロピルアミノ基等のビスジアルキルアミノアルキルアミノ基があげられる。ヒドロカルビルオキシ基を有する基を置換基として有するアミノ基としては、メトキシメチルアミノ基、メトキシエチルアミノ基、メトキシプロピルアミノ基、エトキシメチルアミノ基等のアルコキシアルキルアミノ基;フェノキシメチルアミノ基、フェノキシエチルアミノ基などのアリールオキシアルキルアミノ基;ベンジルオキシメチルアミノ基、ベンジルオキシエチルアミノ基等のアラルキルオキシアルキルアミノ基があげられる。Z1及びZ2の置換基を有していてもよいヒドロカルビル基としては、ヒドロカルビル基、置換アミノ基を置換基として有するヒドロカルビル基、ヒドロカルビルオキシ基を置換基として有するヒドロカルビル基があげられる。ヒドロカルビル基としては、メチル基、エチル基、n-プロピル基、イソプロピル基、n-ブチル基等のアルキル基;シクロヘキシル基等のシクロアルキル基;フェニル基、メチルフェニル基、エチルフェニル基等のアリール基;ベンジル基等のアラルキル基;ビニル基、1-プロペニル基、アリル基、イソプロペニル基、クロチル基、イソクロチル基、メタリル基等のアルケニル基;プロパルギル基等のアルキニル基があげられる。置換アミノ基を置換基として有するヒドロカルビル基としては、ヒドロカルビル置換アミノ基を置換基として有するヒドロカルビル基があげられる。ヒドロカルビル置換アミノ基を置換基として有するヒドロカルビル基としては、ジメチルアミノメチル基、ジメチルアミノエチル基、ジメチルアミノプロピル基等のジアルキルアミノアルキル基;ジメチルアミノフェニル基、ジエチルアミノフェニル基等のジアルキルアミノアリール基があげられる。ヒドロカルビルオキシ基を置換基として有するヒドロカルビル基としては、メトキシメチル基、メトキシエチル基、メトキシプロピル基、エトキシメチル基等のアルコキシアルキル基;フェノキシメチル基、フェノキシエチル基等のアリールオキシアルキル基;ベンジルオキシメチル基、ベンジルオキシエチル基などのアラルキルオキシアルキル基があげられる。置換基を有していてもよいヒドロカルビルオキシ基としては、ヒドロカルビルオキシ基、置換基としてヒドロカルビルオキシ基を有するヒドロカルビルオキシ基、置換アミノ基を置換基として有するヒドロカルビルオキシ基があげられる。ヒドロカルビルオキシ基としては、メトキシ基、エトキシ基、n-プロポキシ基、イソプロポキシ基、ブトキシ基等のアルコキシ基;フェノキシ基、メチルフェノキシ基、エチルフェノキシ基等のアリールオキシ基;ベンジルオキシ基等のアラルキルオキシ基などがあげられる。ヒドロカルビルオキシ基を置換基として有するヒドロカルビルオキシ基としては、メトキシメトキシ基、メトキシエトキシ基、メトキシプロポキシ基、エトキシメトキシ基等のアルコキシアルコキシ基;フェノキシメトキシ基、フェノキシエトキシ基等のアリールオキシアルコキシ基;ベンジルオキシメトキシ基、ベンジルオキシエトキシ基などのアラルキルオキシアルコキシ基があげられる。置換アミノ基を置換基として有するヒドロカルビルオキシ基としては、ヒドロカルビル置換アミノ基を置換基として有するヒドロカルビルオキシ基があげられる。ヒドロカルビル置換アミノ基を置換基として有するヒドロカルビルオキシ基としては、ジメチルアミノメトキシ基、ジメチルアミノエトキシ基、ジメチルアミノプロポキシキ基等のジアルキルアミノアルコキシ基があげられる。置換アミノ基を有する基としては、好ましくは、下記式3-Zで表される基があげられる。式中、pは0又は1の整数を表し、Tは炭素原子数1~10のヒドロカルビレン基、下記式3-Taで表される基、又は、下記式3-Tbで表される基を表し、A3は置換アミノ基を表す。式中、R31は炭素原子数1~10のヒドロカルビレン基を表し、R31がA3と結合する。式中、R32は炭素原子数1~10のヒドロカルビレン基を表し、R33は水素原子又は炭素原子数1~10のヒドロカルビル基を表し、R32がA3と結合する。式3のZ1が式3-Zで表される基であり、Z2がヒドロカルビル基である場合、Z1のA3とZ2のヒドロカルビレン基とは結合していてもよい。また、式3のZ1及びZ2が式3-Zで表される基である場合、Z1のA3とZ2のA3とは結合していてもよい。式3-Zにおいて、pは0又は1の整数を表す。式3-Z中、Tは、炭素原子数1~10のヒドロカルビレン基、式3-Taで表される基、又は、式3-Tbで表される基を表す。Tの炭素原子数1~10のヒドロカルビレン基としては、メチレン基、エチレン基、トリメチレン基、テトラメチレン基、ペンタメチレン基、ヘキサメチレン基などのアルキレン基;フェニレン基、ナフチレン基などのアリレーン基などをあげることができる。式3-Ta中、R31は炭素原子数1~10のヒドロカルビレン基を表し、式3-Tb中、R32は炭素原子数1~10のヒドロカルビレン基を表し、R33は水素原子又は炭素原子数1~10のヒドロカルビル基を表す。R31及びR32の炭素原子数1~10のヒドロカルビレン基としては、メチレン基、エチレン基、トリメチレン基、テトラメチレン基、ペンタメチレン基、ヘキサメチレン基などのアルキレン基;フェニレン基、ナフチレン基などのアリレーン基などをあげることができる。好ましくは、エチレン基、トリメチレン基である。R33の炭素原子数1~10のヒドロカルビル基としては、アルキル基、アラルキル基、アリール基などをあげることができる。アルキル基としては、メチル基、エチル基、n-プロピル基、イソプロピル基、n-ブチル基、sec-ブチル基、tert-ブチル基などをあげることができる。アラルキル基としては、ベンジル基などをあげることができる。アリール基としては、フェニル基などをあげることができる。好ましくは、炭素原子数が1~10のアルキル基であり、より好ましくは、メチル基又はエチル基である。R33として、好ましくは、水素原子又は炭素原子数が1~10のアルキル基であり、より好ましくは、水素原子、メチル基又はエチル基である。式3-Taで表される基としては、-O-CH2CH2-で表される基、-O-CH2CH2CH2-で表される基をあげることができる。式3-Tbで表される基としては、-NH-CH2CH2-で表される基、-NH-CH2CH2CH2-で表される基をあげることができる。式3-Z中のA3で表される基としては、好ましくは下記式3-Aで表される基があげられる。式中、R34及びR35は、それぞれ、窒素原子及び/又は酸素原子を有していてもよいヒドロカルビル基、又は、トリヒドロカルビルシリル基、あるいは、R34とR35とが結合して、窒素原子及び/又は酸素原子をヘテロ原子として有していてもよいヒドロカルビレン基、又は、R34とR35は1つの基であって、窒素原子に二重結合で結合する基を表す。R34及びR35のヒドロカルビル基としては、アルキル基、アルケニル基、アルキニル基、アリール基、アラルキル基をあげることができる。アルキル基としては、メチル基、エチル基、n-プロピル基、イソプロピル基、n-ブチル基、sec-ブチル基、tert-ブチル基をあげることができる。アルケニル基としては、ビニル基、アリル基、1-プロペニル基、1-メチルエテニル基をあげることができる。アルキニル基としては、エチニル基、プロパギル基をあげることができる。アリール基としては、フェニル基、トリル基、キシリル基をあげることができる。アラルキル基としては、ベンジル基をあげることができる。R34及びR35のヒドロカルビル基の炭素原子数は、好ましくは1~10であり、より好ましくは1~4であり、更に好ましくは1~2である。R34及びR35のヒドロカルビル基としては、好ましくは、アルキル基、アルケニル基であり、より好ましくは、アルキル基であり、更に好ましくは、直鎖アルキル基である。R34及びR35の窒素原子を有するヒドロカルビル基としては、ジメチルアミノメチル基、ジメチルアミノエチル基、ジメチルアミノプロピル基、ジエチルアミノエチル基等のジアルキルアミノアルキル基があげられる。R5の窒素原子を有するヒドロカルビル基の炭素原子数は、好ましくは3~10であり、より好ましくは3~6であり、更に好ましくは3~4である。R34及びR35の酸素原子を有するヒドロカルビル基としては、メトキシメチル基、メトキシエチル基、メトキシプロピル基、エトキシメチル基、エトキシエチル基等のアルコキシアルキル基;オキシラニル基、テトラヒドロフラニル基等のオキサシクロアルキル基;グリシジル基、テトラヒドロフルフリル基等のオキサシクロアルキルアルキル基があげられる。R5の酸素原子を有するヒドロカルビル基の炭素原子数は、好ましくは2~10であり、より好ましくは2~6であり、更に好ましくは2~4である。本明細書において、オキサシクロアルキル基は、シクロアルキル基の脂環上のCH2が酸素原子に置き換わった基を表し、オキサシクロアルキルアルキル基は、アルキル基の水素原子がオキサシクロアルキル基に置き換わった基を表す。R34及びR35のトリヒドロカルビルシリル基としては、トリメチルシリル基、トリエチルシリル基、トリイソプロピルシリル基、tert-ブチルジメチルシリル基などのトリアルキルシリル基をあげることができる。R34及びR35のトリヒドロカルビルシリル基としては、好ましくは、炭素原子数が3~9のトリアルキルシリル基であり、より好ましくは、ケイ素原子に結合したアルキル基が炭素原子数1~4のアルキル基であるトリアルキルシリル基であり、更に好ましくは、トリメチルシリル基である。R34及びR35が結合した窒素原子及び/又は酸素原子をヘテロ原子として有していてもよいヒドロカルビレン基としては、ヒドロカルビレン基、窒素原子を有するヒドロカルビレン基、酸素原子を有するヒドロカルビレン基などをあげることができる。ヒドロカルビレン基としては、エチレン基、トリメチレン基、テトラメチレン基、ペンタメチレン基、ヘキサメチレン基などのアルキレン基をあげることができる。窒素原子を有するヒドロカルビレン基としては、-CH2CH2-NH-CH2-で表される基、-CH2CH2-N=CH-で表される基、-CH=CH-N=CH-で表される基、-CH2CH2-NH-CH2CH2-で表される基をあげることができる。酸素原子を有するヒドロカルビレン基としては、-CH2CH2-O-CH2CH2-で表される基をあげることができる。R34及びR35が結合した基の炭素原子数は、好ましくは2~20であり、より好ましくは2~7であり、更に好ましくは4~6である。R34及びR35が結合した窒素原子及び/又は酸素原子をヘテロ原子として有していてもよいヒドロカルビレン基としては、好ましくはヒドロカルビレン基であり、より好ましくはアルキレン基であり、更に好ましくはポリメチレン基である。R34及びR35が窒素原子に二重結合で結合する1つの基としては、エチリデン基、プロピリデン基、ブチリデン基、1-メチルエチリデン基、1-メチルプロピリデン基、1,3-ジメチルブチリデン基などのヒドロカルビリデン基をあげることができる。R34及びR35が窒素原子に二重結合で結合する1つの基の炭素原子数は、好ましくは2~20であり、より好ましくは2~6である。R34及びR35としては、好ましくは、ヒドロカルビル基、トリヒドロカルビルシリル基、R34とR35とが結合したヒドロカルビレン基である。式3-Aで表される基としては、非環状アミノ基、環状アミノ基をあげることができる。非環状アミノ基としては、ジアルキルアミノ基、ビストリアルキルシリルアミノ基をあげることができる。ジアルキルアミノ基としては、ジメチルアミノ基、ジエチルアミノ基、ジn-プロピルアミノ基、ジイソプロピルアミノ基、ジn-ブチルアミノ基、ジsec-ブチルアミノ基、ジtert-ブチルアミノ基、エチルメチルアミノ基をあげることができる。ビストリアルキルシリルアミノ基としては、ビストリメチルシリルアミノ基、ビスtert-ブチルジメチルシリルアミノ基をあげることができる。該非環状アミノ基としては、エチリデンアミノ基、1-メチルプロピリデンアミノ基、1,3-ジメチルブチリデンアミノ基、1-メチルエチリデンアミノ基、4-N,N-ジメチルアミノベンジリデンアミノ基をあげることができる。環状アミノ基としては、1-アジリジニル基、1-アゼチジニル基、1-ピロリジニル基、1-ピペリジニル基、1-ヘキサメチレンイミノ基、1-イミダゾリル基、4,5-ジヒドロ-1-イミダゾリル基、1-ピロリル基、1-ピラゾリル基、1-イミダゾリジニル基、1-ピペラジニル基、モルホリノ基をあげることができる。式3-Aで表される基としては、好ましくは、R34及びR35がヒドロカルビル基である基、R34及びR35がトリヒドロカルビルシリル基である基、R34及びR35がおきサシクロアルキルアルキル基である基、R34及びR35が結合したヒドロカルビレン基である基である。より好ましくは、R34及びR35が直鎖アルキル基である基、R34及びR35がトリアルキルシリル基である基、R34及びR35が結合したポリメチレン基である基である。式3-Aで表される基としては、好ましくは、ジアルキルアミノ基である。p=0である式3-Zで表される基としては、ジメチルアミノ基、ジエチルアミノ基などのジヒドロカルビルアミノ基;1-アジリジニル基、1-ピロリジニル基、1-ピペリジニル基、1-ヘキサメチレンイミノ基、1-イミダゾリル基、4,5-ジヒドロ-1-イミダゾリル基、1-イミダゾリジニル基、1-ピペラジニル基、モルホリノ基などの環状アミノ基;ジグリシジルアミノ基、ジテトラヒドロフルフリルアミノ基などのジオキサシクロアルキルアルキルアミノ基;ビストリメチルシリルアミノ基、ビストリエチルシリルアミノ基、ビスt-ブチルジメチルシリルアミノ基、ビストリイソプロピルシリルアミノ基などのビストリアルキルシリルアミノ基などをあげることができる。p=1、Tがヒドロカルビレン基である式3-Zで表される基としては、ジメチルアミノエチル基、ジエチルアミノエチル基、ジメチルアミノプロピル基、ジエチルアミノプロピル基などのジヒドロカルビルアミノアルキル基;ジメチルアミノフェニル基、ジエチルアミノフェニル基などのジヒドロカルビルアミノアリール基などをあげることができる。p=1、Tが式3-Taで表される基である式3-Zで表される基としては、-O-CH2CH2-NCH32で表される基、-O-CH2CH2-NCH2CH32で表される基、-O-CH2CH2CH2-NCH32で表される基-O-CH2CH2CH2-NCH2CH32で表される基をあげることができる。p=1、Tが式3-Tbで表される基である式3-Zで表される基としては、-NH-CH2CH2-NCH32で表される基、-NH-CH2CH2-NCH2CH32で表される基、-NH-CH2CH2CH2-NCH32で表される基-NH-CH2CH2CH2-NCH2CH32で表される基をあげることができる。式3で表される化合物としては、例えば、カルボン酸アミド化合物、チオカルボン酸アミド化合物、カルボン酸エステル化合物、チオカルボン酸エステル化合物があげられる。カルボン酸アミド化合物としては、N,N-ジメチルホルムアミド、N,N-ジエチルホルムアミド等のホルムアミド化合物;N,N-ジメチルアセトアミド、N,N-ジエチルアセトアミド、アミノアセトアミド、N,N-ジメチル-N,N-ジメチルアミノアセトアミド、N,N-ジメチルアミノアセトアミド、N,N-ジメチル-N-エチルアミノアセトアミド、N,N-ジメチルアミノアセトアミド、N-フェニルジアセトアミド等のアセトアミド化合物;N,N-ジメチルプロピオンアミド等のプロピオンアミド化合物;N,N-ジメチルベンズアミド、N,N-p-ジメチルアミノベンズアミド、N,N-p-ジエチルアミノベンズアミド、N,N-ジメチル-N,N-p-ジメチルアミノベンズアミド、N,N-ジメチル-N,N-p-ジエチルアミノベンズアミド等のベンズアミド化合物;N,N-ジメチル-4-ピリジルアミド等のピリジルアミド化合物;N,N,N,N-テトラメチルフタルアミド、N,N,N,N-テトラエチルフタルアミド等のフタルアミド化合物があげられる。チオカルボン酸アミド化合物としては、N,N-ジメチルチオホルムアミド、N,N-ジエチルチオホルムアミド等のチオホルムアミド化合物;N,N-ジメチルチオアセトアミド、N,N-ジエチルチオアセトアミド、アミノチオアセトアミド、N,N-ジメチル-N,N-ジメチルアミノチオアセトアミド、N,N-ジメチルアミノチオアセトアミド、N,N-ジメチル-N-エチルアミノチオアセトアミド、N,N-ジメチルアミノチオアセトアミド、N-フェニルジチオアセトアミド等のチオアセトアミド化合物;N,N-ジメチルチオプロピオンアミド等のチオプロピオンアミド化合物;N,N-ジメチルチオベンズアミド、N,N-p-ジメチルアミノチオベンズアミド、N,N-p-ジエチルアミノチオベンズアミド、N,N-ジメチル-N,N-p-ジメチルアミノチオベンズアミド、N,N-ジメチル-N,N-p-ジエチルアミノチオベンズアミド等のチオベンズアミド化合物;N,N-ジメチル-4-ピリジルチオアミド等のピリジルチオアミド化合物;N,N,N,N-テトラメチルチオフタルアミド、N,N,N,N-テトラエチルチオフタルアミド等のチオフタルアミド化合物があげられる。カルボン酸エステル化合物としては、N,N-ジメチルアミノメチルアセテート、N,N-ジエチルアミノメチルアセテート等のN,N-ジアルキルアミノメチルアセテート;N,N-ジメチルアミノエチルアセテート、N,N-ジエチルアミノエチルアセテート等のN,N-ジアルキルアミノエチルアセテート;N,N-ジメチルアミノプロピルアセテート、N,N-ジエチルアミノプロピルアセテート等のN,N-ジアルキルアミノプロピルアセテート;N,N-ジメチルアミノエチルベンゾエート、N,N-ジエチルアミノエチルベンゾエート等のN,N-ジアルキルアミノエチルベンゾエートがあげられる。チオカルボン酸エステル化合物としては、N,N-ジメチルアミノメチルチオアセテート、N,N-ジエチルアミノメチルチオアセテート等のN,N-ジアルキルアミノメチルチオアセテート;N,N-ジメチルアミノエチルチオアセテート、N,N-ジエチルアミノエチルチオアセテート等のN,N-ジアルキルアミノエチルチオアセテート;N,N-ジメチルアミノプロピルチオアセテート、N,N-ジエチルアミノプロピルチオアセテート等のN,N-ジアルキルアミノプロピルチオアセテート;N,N-ジメチルアミノエチルチオベンゾエート、N,N-ジエチルアミノエチルチオベンゾエート等のN,N-ジアルキルアミノエチルチオベンゾエートがあげられる。式3で表される好適な化合物として、Z1が式3-Zで表される基であり、Z2が置換基を有していてもよいヒドロカルビル基又は水素原子である化合物があげられる。該化合物としては、式3-Zのpが1であり、Tがフェニレン基である下記式3-1で表される化合物、及び、下記式3-2で表される化合物があげられる。式中、Eは、酸素原子、又は、硫黄原子を表し、R34R35N-はベンゼン環上の置換基であり、R34及びR35は、それぞれ、窒素原子及び/又は酸素原子を有していてもよいヒドロカルビル基、又は、トリヒドロカルビルシリル基、あるいは、R34とR35とが結合して、窒素原子及び/又は酸素原子をヘテロ原子として有していてもよいヒドロカルビレン基、又は、R34とR35は1つの基であって、窒素原子に二重結合で結合する基を表し、R36は、ヒドロカルビル基、又は、水素原子を表す。式中、Eは、酸素原子、又は、硫黄原子を表し、rは0~2の整数を表し、R34R35N-はベンゼン環上の置換基であり、R34及びR35は、それぞれ、窒素原子及び/又は酸素原子を有していてもよいヒドロカルビル基、又は、トリヒドロカルビルシリル基、あるいは、R34とR35とが結合して、窒素原子及び/又は酸素原子をヘテロ原子として有していてもよいヒドロカルビレン基、又は、R34とR35は1つの基であって、窒素原子に二重結合で結合する基を表し、R34が複数ある場合は、複数あるR34はそれぞれ同じであっても異なっていてもよく、R35が複数ある場合は、複数あるR35はそれぞれ同じであっても異なっていてもよい。式3-1及び式3-2のEは、酸素原子、又は、硫黄原子を表し、好ましくは、酸素原子である。式3-2のrは0~2の数を表す。式3-1及び式3-2のR34R35N-は、ベンゼン環上の置換基である。R34、及び、R35の定義、例示及び好ましい基は、式3-AのR34、及び、R35で記述した定義、例示及び好ましい基と同じである。式3-1及び式3-2のR34R35N-としては、好ましくは、ジアルキルアミノ基である。該ジアルキルアミノ基のアルキル基としては、好ましくは、炭素原子数が1~4のアルキル基である。式3-1のR36は、水素原子又はヒドロカルビル基を表す。該ヒドロカルビル基としては、メチル基、エチル基、n-プロピル基、イソプロピル基、n-ブチル基、sec-ブチル基、tert-ブチル基等のアルキル基;フェニル基、メチルフェニル基、エチルフェニル基等のアリール基;ベンジル基等のアラルキル基があげられる。式3-1で表される化合物としては、4-ジメチルアミノベンズアルデヒド、4-ジエチルアミノベンズアルデヒド等のジアルキルアミノ置換ベンズアルデヒド化合物;4-ジメチルアミノアセトフェノン、4-ジエチルアミノアセトフェノン等のジアルキルアミノ置換アセトフェノン化合物;4’-イミダゾール-1-イル-アセトフェノン、4’-1-ピラゾリルアセトフェノン、4-モルホリノアセトフェノン等のヘテロ環基置換アセトフェノン化合物;4-ジメチルアミノチオベンズアルデヒド、4-ジエチルアミノチオベンズアルデヒド等のジアルキルアミノ置換チオベンズアルデヒド化合物;4-ジメチルアミノチオアセトフェノン、4-ジエチルアミノチオアセトフェノン等のジアルキルアミノ置換チオアセトフェノン化合物;4’-イミダゾール-1-イル-チオアセトフェノン、4’-1-ピラゾリルチオアセトフェノン、4-モルホリノチオアセトフェノン等のヘテロ環基置換チオアセトフェノン化合物、があげられる。式3-2で表される化合物としては、3-ジメチルアミノベンゾフェノン、3-ジエチルアミノベンゾフェノン、4-ジメチルアミノベンゾフェノン、4-ジエチルアミノベンゾフェノン、4,4’-ビスジメチルアミノ-ベンゾフェノン、4,4’-ビスジエチルアミノ-ベンゾフェノン等のジアルキルアミノ置換ベンゾフェノン化合物;4’-イミダゾール-1-イル-ベンゾフェノン、4’-1-ピラゾリルベンゾフェノン、4-モルホリノベンゾフェノン等のヘテロ環基置換ベンゾフェノン化合物;3-ジメチルアミノチオベンゾフェノン、3-ジエチルアミノチオベンゾフェノン、4-ジメチルアミノチオベンゾフェノン、4-ジエチルアミノチオベンゾフェノン、4,4’-ビスジメチルアミノ-チオベンゾフェノン、4,4’-ビスジエチルアミノ-チオベンゾフェノン等のジアルキルアミノ置換チオベンゾフェノン化合物;4’-イミダゾール-1-イル-チオベンゾフェノン、4’-1-ピラゾリルチオベンゾフェノン、4-モルホリノチオベンゾフェノン等のヘテロ環基置換チオベンゾフェノン化合物があげられる。式3で表される好適な化合物として、Eが酸素原子であり、Z1が式3-Zで表される基であり、Z2がヒドロカルビル基である下記式3-3で表される化合物があげられる。式中、sは0又は1の整数を表し、Tは炭素原子数1~10のヒドロカルビレン基、式3-Taで表される基、又は、式3-Tbで表される基を表し、R34及びR35は、それぞれ、窒素原子及び/又は酸素原子を有していてもよいヒドロカルビル基、又は、トリヒドロカルビルシリル基、あるいは、R34とR35とが結合して、窒素原子及び/又は酸素原子をヘテロ原子として有していてもよいヒドロカルビレン基、又は、R34とR35は1つの基であって、窒素原子に二重結合で結合する基を表し、R37は、水素原子、又は、ヒドロカルビル基を表す。式3-3のTの定義、例示及び好ましい基は、式3-Zで記述した定義、例示及び好ましい基と同じである。式3-3のR34及びR35の定義、例示及び好ましい基は、式3-Aで記述した定義、例示及び好ましい基と同じである。R37のヒドロカルビル基としては、アルキル基、アルケニル基、アリール基などをあげることができる。アルキル基としては、メチル基、エチル基、n-プロピル基、イソプロピル基、n-ブチル基、sec-ブチル基、tert-ブチル基などをあげることができ、好ましくはメチル基である。アルケニル基としては、ビニル基、アリル基、1-プロペニル基、1-メチルエテニル基などをあげることができ、好ましくはビニル基である。アリール基としては、フェニル基、メチルフェニル基、エチルフェニル基などをあげることができ、好ましくはフェニル基である。R37として、好ましくは、水素原子、メチル基、ビニル基、フェニル基であり、より好ましくは水素原子、メチル基である。式3-3で表される化合物としては、sが0であり、R37が水素原子である次のアクリルアミド化合物を例示することができる。N,N-ジメチルアクリルアミド、N,N-ジエチルアクリルアミド、N,N-ビストリメチルシリルアクリルアミド、N,N-ジグリシジルアクリルアミド、N,N-ジテトラヒドロフルフリルアクリルアミド、モルホリノアクリルアミド。式3-3で表される化合物としては、sが1であり、Tが式3-Tbで表される基であり、R37が水素原子である次のアクリルアミド化合物を例示することができる。N-2-ジメチルアミノエチルアクリルアミド、N-3-ジメチルアミノプロピルアクリルアミド、N-4-ジメチルアミノブチルアクリルアミド、N-2-ジエチルアミノエチルアクリルアミド、N-3-ジエチルアミノプロピルアクリルアミド、N-4-ジエチルアミノブチルアクリルアミド、N-3-ビストリメチルシリルアミノプロピルアクリルアミド、N-3-ジグリシジルアミノプロピルアクリルアミド、N-3-ジテトラヒドロフルフリルアミノプロピルアクリルアミド、N-3-モルホリノプロピルアクリルアミド。式3-3で表される化合物としては、sが0であり、R37がメチル基である次のメタクリルアミド化合物を例示することができる。N,N-ジメチルメタクリルアミド、N,N-ジエチルメタクリルアミド、N,N-ビストリメチルシリルメタクリルアミド、N,N-ジグリシジルメタクリルアミド、N,N-ジテトラヒドロフルフリルメタクリルアミド、モルホリノメタクリルアミド。また、式3-3で表される化合物としては、sが1であり、Tが式3-Tbで表される基であり、R37がメチル基である次のメタクリルアミド化合物を例示することができる。N-2-ジメチルアミノエチルメタクリルアミド、N-3-ジメチルアミノプロピルメタクリルアミド、N-4-ジメチルアミノブチルメタクリルアミド、N-2-ジエチルアミノエチルメタクリルアミド、N-3-ジエチルアミノプロピルメタクリルアミド、N-4-ジエチルアミノブチルメタクリルアミド、N-3-ビストリメチルシリルアミノプロピルメタクリルアミド、N-3-ジグリシジルアミノプロピルメタクリルアミド、N-3-ジテトラヒドロフルフリルアミノプロピルメタクリルアミド、N-3-モルホリノプロピルメタクリルアミド。式3-3で表される化合物としては、sが1であり、Tが式3-Taで表される基であり、R37が水素原子である次のアクリレート化合物を例示することができる。2-ジメチルアミノエチルアクリレート、3-ジメチルアミノプロピルアクリレート、4-ジメチルアミノブチルアクリレート、2-ジエチルアミノエチルアクリレート、3-ジエチルアミノプロピルアクリレート、4-ジエチルアミノブチルアクリレート、3-ビストリメチルシリルアミノプロピルアクリレート、3-ジグリシジルアミノプロピルアクリレート、3-ジテトラヒドロフルフリルアミノプロピルアクリレート、3-モルホリノプロピルアクリレート。式3-3で表される化合物としては、sが1であり、Tが式3-Taで表される基であり、R37がメチル基である次のメタクリレート化合物を例示することができる。2-ジメチルアミノエチルメタクリレート、3-ジメチルアミノプロピルメタクリレート、4-ジメチルアミノブチルメタクリレート、2-ジエチルアミノエチルメタクリレート、3-ジエチルアミノプロピルメタクリレート、4-ジエチルアミノブチルメタクリレート、3-ビストリメチルシリルアミノプロピルメタクリレート、3-ジグリシジルアミノプロピルメタクリレート、3-ジテトラヒドロフルフリルアミノプロピルメタクリレート、3-モルホリノプロピルメタクリレート。式3で表される化合物として好ましくは、式3-3で表される化合物であり、より好ましくは、sが1であり、Tが式3-Tbであり、R37が水素原子またはメチル基であるアクリルアミド化合物、またはメタクリルアミド化合物である。更に好ましくは、N-3-ジメチルアミノプロピルアクリルアミド、N-3-ジエチルアミノプロピルアクリルアミド、N-3-ジメチルアミノプロピルメタクリルアミド、N-3-ジエチルアミノプロピルメタクリルアミドである。式3で表される好適な化合物として、Z1が式3-Zで表される基であり、Z2がヒドロカルビレン基であり、Z1のA3とZ2のヒドロカルビレン基が結合している化合物、Z1及びZ2が式3-Zで表される基であり、Z1のA3とZ2のA3が結合している化合物があげられる。該化合物としては、Eが酸素原子であり、pが0である下記式3-4で表される化合物、及び、下記式3-5で表される化合物があげられる。式中、tは0~10の整数を表し、R34は窒素原子及び/又は酸素原子を有していてもよいヒドロカルビル基、又は、トリヒドロカルビルシリル基を表す。式中、uは0~10の整数を表し、R34は窒素原子及び/又は酸素原子を有していてもよいヒドロカルビル基、又は、トリヒドロカルビルシリル基を表す。式中、t及びuは、それぞれ0~10の整数を表す。省燃費性を高める観点から、好ましくは2以上であり、製造時の経済性を高める観点から、好ましくは7以下である。式中、R34の定義、例示及び好ましい基は、式3-AのR34で記述した定義、例示と同じである。R34として好ましくは、ヒドロカルビル基、より好ましくは炭素原子数が1~4のアルキル基、及び、炭素原子数6~10のアリール基であるである。式3-4で表される化合物としては、N-メチル-β-プロピオラクタム、N-t-ブチル-β-プロピオラクタム、N-フェニル-β-プロピオラクタム等のβ-プロピオラクタム化合物;1-メチル-2-ピロリドン、1-t-ブチル-2-ピロリドン、1-フェニル-2-ピロリドン、1-p-メチルフェニル-2-ピロリドン、1-p-メトキシフェニル-2-ピロリドン、1-ベンジル-2-ピロリドン、1-ナフチル-2-ピロリドン、1-フェニル-5-メチル-2-ピロリドン、1-t-ブチル-5-メチル-2-ピロリドン、1-t-ブチル-1,3-ジメチル-2-ピロリドン等の2-ピロリドン化合物;1-t-ブチル-2-ピペリドン、1-フェニル-2-ピペリドン、1-p-メチルフェニル-2-ピペリドン、1-p-メトキシフェニル-2-ピペリドン、1-ナフチル-2-ピペリドン等の2-ピペリドン化合物;N-メチル-ε-カプロラクタム、N-エチル-ε-カプロラクタム、N-n-プロピル-ε-カプロラクタム、N-フェニル-ε-カプロラクタム、N-p-メトキシフェニル-ε-カプロラクタム、N-ベンジル-ε-カプロラクタム等のε-カプロラクタム化合物;N-フェニル-ω-ラウリロラクタム等のω-ラウリロラクタム化合物をあげることができる。式3-4で表される化合物としては、好ましくは、2-ピロリドン化合物、ε-カプロラクタム化合物であり、より好ましくは、1-ヒドロカルビル置換-2-ピロリドン、N-ヒドロカルビル置換-ε-カプロラクタムであり、更に好ましくは、1-アルキル置換-2-ピロリドン、1-アリール置換-2-ピロリドン、N-アルキル置換-ε-カプロラクタム、N-アリール置換-ε-カプロラクタムであり、特に好ましくは1-フェニル-2-ピロリドン、N-メチル-ε-カプロラクタムである。式3-5で表される化合物としては、1,3-ジメチル-2-イミダゾリジノン、1,3-ジエチル-2-イミダゾリジノン、1,3-ジn-プロピル-2-イミダゾリジノン、1,3-ジt-ブチル-2-イミダゾリジノン、1,3-ジフェニル-2-イミダゾリジノンなどの1,3-ヒドロカルビル置換-2-イミダゾリジノンをあげることができる。式3-5で表される化合物としては、好ましくは、1,3-置換-2-イミダゾリジノンであり、より好ましくは、1,3-ヒドロカルビル置換-2-イミダゾリジノンであり、更に好ましくは、1,3-ジアルキル-2-イミダゾリジノンである。1,3-ジアルキル-2-イミダゾリジノンとしては、好ましくは、1,3-ジメチル-2-イミダゾリジノン、1,3-ジエチル-2-イミダゾリジノン、1,3-ジn-プロピル-2-イミダゾリジノンであり、より好ましくは、1,3-ジメチル-2-イミダゾリジノンである。式1で表される化合物に基づく単量体単位の含有量は、共役ジエン系重合体100重量あたり、省燃費性を高めるために、好ましくは0.01重量以上であり、より好ましくは0.02重量以上であり、更に好ましくは0.05重量以上である。経済性を高めるために、また、引張破断強度を大きくするために、好ましくは20重量以下であり、より好ましくは2重量以下であり、更に好ましくは1重量以下である。なお、式1で表される化合物に基づく単量体単位において、X1、X2及びX3で表される基は、加水分解などにより、水酸基となっていてもよい。式2で表される化合物に基づく単量体単位の含有量は、共役ジエン系重合体100重量あたり、省燃費性を高めるために、また、引張破断強度を大きくするために、好ましくは0.01重量以上であり、より好ましくは0.02重量以上であり、更に好ましくは0.05重量以上である。経済性を高めるために、また、引張破断強度を大きくするために、好ましくは20重量以下であり、より好ましくは2重量以下であり、更に好ましくは1重量以下である。本発明の共役ジエン系重合体は、引張破断強度を高めるために、ビニル芳香族炭化水素に基づく構成単位ビニル芳香族炭化水素単位を有していることが好ましい。該ビニル芳香族炭化水素としては、スチレン、α―メチルスチレン、ビニルトルエン、ビニルナフタレン、ジビニルベンゼン、トリビニルベンゼン、ジビニルナフタレンをあげることができる。好ましくは、スチレンである。ビニル芳香族炭化水素単位の含有量としては、共役ジエン単位とビニル芳香族炭化水素単位との総量を100重量として、0重量以上共役ジエン単位の含有量は100重量以下であり、好ましくは10重量以上共役ジエン単位の含有量は90重量以下であり、より好ましくは15重量以上共役ジエン単位の含有量は85重量以下である。また、省燃費性を高めるために、ビニル芳香族炭化水素単位の含有量は、好ましくは50重量以下共役ジエン単位の含有量は50重量以上であり、より好ましくは45重量以下共役ジエン単位の含有量は55重量以上である。本発明の共役ジエン系重合体のムーニー粘度ML14は、引張破断強度を高めるために、好ましくは10以上であり、より好ましくは20以上である。また、加工性を高めるために、好ましくは200以下であり、より好ましくは150以下である。該ムーニー粘度ML14は、JISK63001994に従って、100°Cにて測定される。本発明の共役ジエン系重合体のビニル結合量は、共役ジエン単位の含有量を100モルとして、省燃費性を高めるために、好ましくは80モル以下であり、より好ましくは70モル以下である。また、グリップ性を高めるために、好ましくは10モル以上であり、より好ましくは15モル以上であり、更に好ましくは20モル以上であり、特に好ましくは40モル以上である。該ビニル結合量は、赤外分光分析法により、ビニル基の吸収ピークである910cm1付近の吸収強度より求められる。本発明の共役ジエン系重合体の分子量分布は、省燃費性を高めるために、好ましくは1~5であり、より好ましくは1~2である。分子量分布は、ゲルパーミエイションクロマトグラフGPC法により、数平均分子量Mnおよび重量平均分子量Mwを測定し、MwをMnで除すことにより求められる。本発明の共役ジエン系重合体の好適な製造方法としては、下記工程Aおよび工程Bを有する製造方法をあげることができる。工程A:炭化水素溶媒中で、アルカリ金属触媒により、共役ジエン、上記式1で表される化合物及び上記式2で表される化合物を含む単量体成分を重合させて、共役ジエンに基づく単量体単位、上記式1で表される化合物に基づく単量体単位及び上記式2で表される化合物に基づく単量体単位を有する重合体鎖の少なくとも一端に、アルカリ金属触媒由来のアルカリ金属を有する重合体を得る工程。工程B:工程Aで得られた重合体と上記化合物Gとを反応させる工程。工程Aで用いられるアルカリ金属触媒としては、アルカリ金属、有機アルカリ金属化合物、アルカリ金属と極性化合物との錯体、アルカリ金属を有するオリゴマーなどをあげることができる。該アルカリ金属としては、リチウム、ナトリウム、カリウム、ルビジウム、セシウムなどをあげることがでる。該有機アルカリ金属化合物としては、エチルリチウム、n-プロピルリチウム、iso-プロピルリチウム、n-ブチルリチウム、sec-ブチルリチウム、t-オクチルリチウム、n-デシルリチウム、フェニルリチウム、2-ナフチルリチウム、2-ブチルフェニルリチウム、4-フェニルブチルリチウム、シクロヘキシルリチウム、4-シクロペンチルリチウム、ジメチルアミノプロピルリチウム、ジエチルアミノプロピルリチウム、t-ブチルジメチルシリロキシプロピルリチウム、1-モルホリノプロピルリチウム、リチウムヘキサメチレンイミド、リチウムピロリジド、リチウムピペリジド、リチウムヘプタメチレンイミド、リチウムドデカメチレンイミド、1,4-ジリチオ-2-ブテン、ナトリウムナフタレニド、ナトリウムビフェニリド、カリウムナフタレニドなどをあげることができる。また、アルカリ金属と極性化合物との錯体としては、カリウム-テトラヒドロフラン錯体、カリウム-ジエトキシエタン錯体などをあげることができ、アルカリ金属を有するオリゴマーとしては、α-メチルスチレンテトラマーのナトリウム塩をあげることができる。好ましくは、有機リチウム化合物又は有機ナトリウム化合物であり、より好ましくは、炭素原子数が2~20の有機リチウム化合物又は炭素原子数が2~20の有機ナトリウム化合物である。工程Aで用いられる炭化水素溶媒は、有機アルカリ金属化合物触媒を失活させない溶媒であり、脂肪族炭化水素、芳香族炭化水素、脂環族炭化水素などをあげることができる。該脂肪族炭化水素としては、プロパン、n-ブタン、iso-ブタン、n-ペンタン、iso-ペンタン、n-ヘキサン、プロペン、1-ブテン、iso-ブテン、トランス-2-ブテン、シス-2-ブテン、1-ペンテン、2-ペンテン、1-ヘキセン、2-ヘキセンなどをあげることができる。また、芳香族炭化水素としては、ベンゼン、トルエン、キシレン、エチルベンゼンをあげることができ、脂環族炭化水素としては、シクロペンタン、シクロヘキサンなどがあげられる。これらは1種以上用いられ、また、炭化水素溶媒は、工業用ヘキサンのような各種成分の混合物でもかまわない。好ましくは、炭素原子数が2~12の炭化水素である。工程Aでは、炭化水素溶媒中で、アルカリ金属触媒により、共役ジエン、上記式1で表される化合物及び上記式2で表される化合物を含む単量体成分を重合させ、共役ジエンに基づく単量体単位、上記式1で表される化合物に基づく単量体単位及び上記式2で表される化合物に基づく単量体単位を有する重合体を製造する。該共役ジエンとしては、1,3-ブタジエン、イソプレン、1,3-ペンタジエン、2,3-ジメチル-1,3-ブタジエン、1,3-ヘキサジエンをあげることができる。これらは1種以上用いられる。好ましくは、1,3-ブタジエン、イソプレンである。式1で表される化合物の使用量は、重合で使用した単量体成分の総使用量を100重量として、省燃費性を高めるために、好ましくは0.01重量以上であり、より好ましくは0.02重量以上であり、更に好ましくは0.05重量以上である。経済性を高めるために、また、引張破断強度を大きくするために、好ましくは20重量以下であり、より好ましくは2重量以下であり、更に好ましくは1重量以下であり、特に好ましくは0.5重量以下である。式2で表される化合物の使用量は、重合で使用した単量体成分の総使用量を100重量として、省燃費性を高めるために、また、引張破断強度を大きくするために、好ましくは0.01重量以上であり、より好ましくは0.02重量以上であり、更に好ましくは0.05重量以上である。経済性を高めるために、また、引張破断強度を大きくするために、好ましくは20重量以下であり、より好ましくは2重量以下であり、更に好ましくは1重量以下であり、特に好ましくは0.5重量以下である。工程Aでは、共役ジエン、式1で表される化合物及び式2で表される化合物に、ビニル芳香族炭化水素を組み合わせて重合を行ってもよく、ビニル芳香族炭化水素としては、スチレン、α―メチルスチレン、ビニルトルエン、ビニルナフタレン、ジビニルベンゼン、トリビニルベンゼン、ジビニルナフタレン等をあげることができる。好ましくは、スチレンである。ビニル芳香族炭化水素の使用量は、共役ジエンとビニル芳香族炭化水素との総使用量を100重量として、0重量以上共役ジエンの使用量は100重量以下であり、強度を高めるために、好ましくは10重量以上共役ジエンの使用量は90重量以下であり、より好ましくは15重量以上共役ジエンの使用量は85重量以下である。また、省燃費性を高めるために、ビニル芳香族炭化水素の使用量は、好ましくは50重量以下共役ジエンの使用量は50重量以上であり、より好ましくは45重量以下共役ジエンの使用量は55重量以上である。また、重合反応において、共役ジエンと式1で表される化合物と式2で表される化合物とビニル芳香族炭化水素との総使用量は、単量体の総使用量を100重量として、強度を高めるために、好ましくは99.9重量以上であり、より好ましくは99.95重量以上であり、更に好ましくは100重量である。重合反応は、共役ジエン単位のビニル結合量を調整する剤、共役ジエン系重合体鎖中での共役ジエン単位と共役ジエン以外の単量体に基づく単量体単位の分布を調整する剤以下、総称して調整剤と記す。の存在下で行ってもよい。このような剤としては、エーテル化合物、第三級アミン、ホスフィン化合物などをあげることができる。該エーテル化合物としては、テトラヒドロフラン、テトラヒドロピラン、1,4-ジオキサンなど環状のエーテル;ジエチルエーテル、ジブチルエーテルなどの脂肪族モノエーテル;エチレングリコールジメチルエーテル、エチレングリコールジエチルエーテル、エチレングリコールジブチルエーテル、ジエチレングリコールジエチルエーテル、ジエチレングリコールジブチルエーテルなどの脂肪族ジエ-テル;ジフェニルエーテル、アニソールなどの芳香族エーテルなどがあげられる。該第三級アミンとして、トリエチルアミン、トリプロピルアミン、トリブチルアミン、N,N,N’,N’-テトラメチルエチレンジアミン、N,N-ジエチルアニリン、ピリジン、キノリンなどをあげることができる。また、該ホスフィン化合物として、トリメチルホスフィン、トリエチルホスフィン、トリフェニルホスフィンなどをあげることができる。これらは1種類以上用いられる。工程Aでの重合温度は、通常25~100°Cであり、好ましくは35~90°Cである。さらに好ましくは50~80°Cである。重合時間は、通常10分~5時間である。工程Aは、多段工程であってもよい。例えば、下記工程a1、a2及びa3を有する工程であってもよい。工程a1:炭化水素溶媒中で、アルカリ金属触媒により、共役ジエン、式1で表される化合物及びビニル芳香族炭化水素を重合させ、該触媒由来のアルカリ金属を重合体鎖末端に有する共役ジエン系重合体を得る工程工程a2:工程a1で得られた炭化水素溶液に、式2で表される化合物を添加し、式2で表される化合物を工程a1で得られた共役ジエン系重合体の重合体鎖末端に反応させて、式2で表される化合物に基づく単量体単位にアルカリ金属触媒由来のアルカリ金属が結合した構造を重合体鎖末端に有する共役ジエン系重合体を得る工程工程a3:工程a2で得られた炭化水素溶液に、共役ジエン及びビニル芳香族炭化水素を添加して、共役ジエン及びビニル芳香族炭化水素を該工程a2で得られた共役ジエン系重合体の重合体鎖末端に重合させる工程工程Bにおいて、工程Aで調製された重合体に反応させる化合物Gの量は、有機アルカリ金属触媒由来のアルカリ金属1モルあたり、通常、0.1~3モルであり、好ましくは、0.5~2モルであり、より好ましくは、0.7~1.5モルである。本発明の製造方法においては、必要に応じて、アルカリ金属触媒による単量体の重合開始から重合停止までに、共役ジエン系重合体の炭化水素溶液にカップリング剤を添加してもよい。カップリング剤としては、下記式4で表される化合物をあげることができる。R41aML4a4式中、R41はアルキル基、アルケニル基、シクロアルケニル基またはアリール基を表し、Mはケイ素原子またはスズ原子を表し、Lはハロゲン原子またはヒドロカルビルオキシ基を表し、aは0~2の整数を表す。上記式4で表されるカップリング剤としては、四塩化珪素、メチルトリクロロシラン、ジメチルジクロロシラン、トリメチルクロロシラン、四塩化スズ、メチルトリクロロスズ、ジメチルジクロロスズ、トリメチルクロロスズ、テトラメトキシシラン、メチルトリメトキシシラン、ジメトキシジメチルシラン、メチルトリエトキシシラン、エチルトリメトキシシラン、ジメトキシジエチルシラン、ジエトキシジメチルシラン、テトラエトキシシラン、エチルトリエトキシシラン、ジエトキシジエチルシランなどをあげることができる。カップリング剤の添加量は、共役ジエン系重合体の加工性を高めるために、アルカリ金属触媒由来のアルカリ金属1モル当たり、好ましくは0.03モル以上であり、より好ましくは0.05モル以上である。また、省燃費性を高めるために、好ましくは0.4モル以下であり、より好ましくは0.3モル以下である。共役ジエン系重合体は、公知の回収方法、例えば、共役ジエン系重合体の炭化水素溶液に凝固剤を添加する方法、共役ジエン系重合体の炭化水素溶液にスチームを添加する方法によって、共役ジエン系重合体の炭化水素溶液から回収することができる。回収した共役ジエン系重合体は、バンドドライヤーや押出型ドライヤーなどの公知の乾燥機で乾燥してもよい。本発明の共役ジエン系重合体は、他の重合体成分や添加剤などを配合して、共役ジエン系重合体組成物にして用いることができる。他の重合体成分としては、従来のスチレン-ブタジエン共重合体ゴム、ポリブタジエンゴム、ブタジエン-イソプレン共重合体ゴム、ブチルゴムなどをあげることができる。また、天然ゴム、エチレン-プロピレン共重合体、エチレン-オクテン共重合体などもあげることができる。これらの重合体成分は、1種以上用いられる。本発明の共役ジエン系重合体に他の重合体成分を配合する場合、本発明の共役ジエン系重合体の配合量は、省燃費性を高めるために、重合体成分の総配合量共役ジエン系重合体の配合量含むを100重量として、好ましくは10重量以上であり、より好ましくは20重量以上である。添加剤としては、公知のものを用いることができ、硫黄などの加硫剤;チアゾール系加硫促進剤、チウラム系加硫促進剤、スルフェンアミド系加硫促進剤、グアニジン系加硫促進剤などの加硫促進剤;ステアリン酸、酸化亜鉛などの加硫活性化剤;ジクミルパーオキシド、ジターシャリブチルパーオキシドなどの有機過酸化物;シリカ、カーボンブラックなどの補強剤;炭酸カルシウム、タルク、アルミナ、クレー、水酸化アルミニウム、マイカなどの充填剤;シランカップリング剤;伸展油;加工助剤;老化防止剤;滑剤を例示することができる。上記硫黄としては、粉末硫黄、沈降硫黄、コロイド硫黄、不溶性硫黄、高分散性硫黄があげられる。硫黄の配合量は、重合体成分100重量部あたり、好ましくは、好ましくは0.1~15重量部であり、より好ましくは0.3~10重量部であり、更に好ましくは0.5~5重量部である。上記加硫促進剤としては、2-メルカプトベンゾチアゾール、ジベンゾチアジルジサルファイド、N-シクロヘキシル-2-ベンゾチアジルスルフェンアミド等のチアゾール系加硫促進剤;テトラメチルチウラムモノスルフィド、テトラメチルチウラムジスルフィド等のチウラム系加硫促進剤;N-シクロヘキシル-2-ベンゾチアゾールスルフェンアミド、N-t-ブチル-2-ベンゾチアゾールスルフェンアミド、N-オキシエチレン-2-ベンゾチアゾールスルフェンアミド、N-オキシエチレン-2-ベンゾチアゾールスルフェンアミド、N,N’-ジイソプロピル-2-ベンゾチアゾールスルフェンアミド等のスルフェンアミド系加硫促進剤;ジフェニルグアニジン、ジオルトトリルグアニジン、オルトトリルビグアニジン等のグアニジン系加硫促進剤をあげることができる。加硫促進剤の配合量は、重合体成分100重量部あたり、好ましくは0.1~5重量部であり、より好ましくは0.2~3重量部である。上記シリカとしては、乾式シリカ無水ケイ酸、湿式シリカ含水ケイ酸、コロイダルシリカ、沈降シリカ、ケイ酸カルシウム、ケイ酸アルミニウムなどをあげることができる。これらは1種以上用いることができる。シリカのBET比表面積は、好ましくは、50~250m2/gである。該BET比表面積は、ASTMD1993-03に従って測定される。市販品としては、デグッサ社製商品名ウルトラシルVN3-G、東ソーシリカ社製商品名VN3、AQ、ER、RS-150、Rhodia社製商品名Zeosil1115MP、1165MP等を用いることができる。上記カーボンブラックとしては、ファーネスブラック、アセチレンブラック、サーマルブラック、チャンネルブラック、グラファイトなどをあげることができる。カーボンブラックとしては、EPC、MPC及びCCのようなチャンネルカーボンブラック;SAF、ISAF、HAF、MAF、FEF、SRF、GPF、APF、FF、CF、SCF及びECFのようなファーネスカーボンブラック;FT及びMTのようなサーマルカーボンブラック;アセチレンカーボンブラックが例示される。これらは1種以上用いることができる。カーボンブラックの窒素吸着比表面積N2SAは、好ましくは、5~200m2/gであり、また、カーボンブラックのジブチルフタレートDBP吸収量は、好ましくは、5~300ml/100gである。該窒素吸着比表面積は、ASTMD4820-93に従って測定され、該DBP吸収量は、ASTMD2414-93に従って測定される。市販品としては、三菱化学社製商品名ダイヤブラックN339、東海カーボン社製商品名シースト6、シースト7HM、シーストKH、デグッサ社製商品名CK3、SpecialBlack4A等を用いることができる。本発明の共役ジエン系重合体に補強剤を配合した共役ジエン系重合体組成物とする場合、補強剤の配合量は、本発明の共役ジエン系重合体の配合量を100重量部あたり、好ましくは10~150重量部である。また、該配合量は、耐摩耗性および強度を高めるために、より好ましくは20重量部以上であり、更に好ましくは30重量部以上である。また、補強性を高めるために、より好ましくは120重量部以下であり、更に好ましくは100重量部以下である。本発明の共役ジエン系重合体に補強剤を配合した共役ジエン系重合体組成物とする場合、省燃費性を高めるために、補強剤として、シリカを用いることが好ましい。シリカの配合量としては、補強剤の総配合量を100重量部として、好ましくは50重量部以上であり、より好ましくは70重量部以上である。また、補強剤として用いるシリカの含有量とカーボンブラックの含有量との重量比シリカの含有量:カーボンブラックの含有量としては、2:1~50:1であることが好ましい。該重量比は、省燃費性を高めるため、及び、補強性を高めるために、5:1~20:1であることがより好ましい。上記シランカップリング剤としては、ビニルトリクロルシラン、ビニルトリエトキシシラン、ビニルトリスβ-メトキシエトキシシラン、β-3,4-エポキシシクロヘキシルエチルトリメトキシシラン、γ-グリシドキシプロピルトリメトキシシラン、γ-メタクリロキシプロピルトリメトキシシラン、N-β-アミノエチル-γ-アミノプロピルトリメトキシシラン、N-β-アミノエチル-γ-アミノプロピルメチルジメトキシシラン、N-フェニル-γ-アミノプロピルトリメトキシシラン、γ-クロロプロピルトリメトキシシラン、γ-メルカプトプロピルトリメトキシシラン、γ-アミノプロピルトリエトキシシラン、ビス3-トリエトキシシリルプロピルジスルフィド、ビス3-トリエトキシシリルプロピルテトラスルフィド、γ-トリメトキシシリルプロピルジメチルチオカルバミルテトラスルフィド、γ-トリメトキシシリルプロピルベンゾチアジルテトラスルフィドなどをあげることができる。これらは1種以上用いられる。市販品としては、デグッサ社製商品名Si69、Si75等を用いることができる。本発明の共役ジエン系重合体にシランカップリング剤を配合した共役ジエン系重合体組成物とする場合、シランカップリング剤の配合量は、シリカ100重量部あたり、好ましくは1~20重量部であり、より好ましくは2~15重量部であり、更に好ましくは5~10重量部である。上記伸展油としては、アロマチック系鉱物油粘度比重恒数V.G.C.値0.900~1.049、ナフテン系鉱物油V.G.C.値0.850~0.899、パラフィン系鉱物油V.G.C.値0.790~0.849などをあげることができる。伸展油の多環芳香族含有量は、好ましくは3重量未満であり、より好ましくは1重量未満である。該多環芳香族含有量は、英国石油学会346/92法に従って測定される。また、伸展油の芳香族化合物含有量CAは、好ましくは20重量以上である。これらの伸展油は、1種以上用いられる。本発明の共役ジエン系重合体に、他の重合体成分や添加剤などを配合して共役ジエン系重合体組成物を製造する方法としては、公知の方法、例えば、各成分をロールやバンバリーのような公知の混合機で混練する方法を用いることができる。混練条件としては、加硫剤および加硫促進剤以外の添加剤を配合する場合、混練温度は、通常50~200°Cであり、好ましくは80~190°Cであり、混練時間は、通常30秒~30分であり、好ましくは1分~30分である。加硫剤、加硫促進剤を配合する場合、混練温度は、通常100°C以下であり、好ましくは室温~80°Cである。また、加硫剤、加硫促進剤を配合した組成物は、通常、プレス加硫などの加硫処理を行って用いられる。加硫温度としては、通常120~200°C、好ましくは140~180°Cである。本発明の共役ジエン系重合体組成物は、省燃費性に優れる。また、本発明の共役ジエン系重合体組成物は、引張破断強度も高く、引張特性にも優れる。本発明の共役ジエン系重合体、共役ジエン系重合体組成物は、タイヤ、靴底、床材、防振材などに用いられ、特に、タイヤに好適に用いられる。以下、実施例によって本発明を説明する。物性評価は次の方法で行った。1.ムーニー粘度ML14JISK63001994に従って、100°Cにて重合体のムーニー粘度を測定した。2.ビニル結合量単位:モル赤外分光分析法により、ビニル基の吸収ピークである910cm1付近の吸収強度より重合体のビニル結合量を求めた。3.スチレン単位の含量単位:重量JISK63831995に従って、屈折率から重合体のスチレン単位の含量を求めた。4.分子量分布Mw/Mn下記の条件~でゲルパーミエイションクロマトグラフGPC法により、重量平均分子量Mwと数平均分子量Mnを測定し、重合体の分子量分布Mw/Mnを求めた。装置:東ソー社製HLC-8220分離カラム:東ソー社製HM-H2本直列測定温度:40°Cキャリア:テトラヒドロフラン流量:0.6mL/分注入量:5μL検出器:示差屈折分子量標準:標準ポリスチレン5.省燃費性シート状の加硫成形体から幅1mmまたは2mm、長さ40mmの短冊上試験片を打ち抜き、試験に供した。測定は、粘弾性測定装置上島製作所社製によって、歪み1及び周波数10Hzの条件下で、温度70°Cでの試験片の損失正接tanδを測定した。この値が小さいほど、省燃費性に優れる。6.引張破断強度TB、単位:MPaJISK6251に従い、3号形ダンベル試験片を用い、引張速度を500mm/分として、該試験片が破断する時の応力を測定した。実施例1内容積20リットルの撹拌装置付きステンレス製重合反応器を、洗浄、乾燥し、乾燥窒素で置換した。次に、工業用ヘキサン密度680kgm310.2kg、1,3-ブタジエン608g、スチレン192g、4-ジメチルアミノメチルスチレン2.06g、テトラヒドロフラン6.1ml、エチレングリコールジエチルエーテル4.0mlを重合反応器内に投入した。次に、ビスジエチルアミノメチルビニルシラン2.74g、及び、n-ブチルリチウムのn-ヘキサン溶液n-ブチルリチウムの含有量15.90mmolを重合反応器内に投入し、重合反応を開始した。撹拌速度を130rpm、重合反応器内温度を65°Cとし、1,3-ブタジエンとスチレンとを重合反応器内に連続的に供給しながら、1,3-ブタジエン、スチレン、4-ジメチルアミノメチルスチレン、及びビスジエチルアミノメチルビニルシランの共重合反応を3時間行った。1,3-ブタジエンの供給量は912g、スチレンの供給量は288gであった。重合反応器に投入供給した単量体総量中、4-ジメチルアミノメチルスチレンの投入量は0.10重量であり、ビスジエチルアミノメチルビニルシランの投入量は0.14重量であった。次に、得られた重合反応溶液を130rpmの撹拌速度で撹拌し、N-3-ジメチルアミノプロピルアクリルアミド12.80mmolを添加し、15分間撹拌した。重合体溶液にメタノール0.8mlを含むヘキサン溶液20mlを加え、重合体溶液を5分間撹拌した。次に、重合体溶液に2-tert-ブチル-6-3-tert-ブチル-2-ヒドロキシ-5-メチルベンジル-4-メチルフェニルアクリレート住友化学社製、商品名:スミライザーGM8.0g、ペンタエリスリチルテトラキス3-ラウリルチオプロピオネート住友化学社製、商品名:スミライザーTP-D4.0gを加え、次に、重合体溶液を、常温、24時間で蒸発させ、更に55°Cで12時間減圧乾燥し、重合体を得た。重合体の評価結果を表1に示す。得られた重合体100重量部、シリカデグッサ社製、商品名:ウルトラシルVN3-G78.4重量部、シランカップリング剤デグッサ社製、商品名:Si696.4重量部、カーボンブラック三菱化学社製、商品名:ダイヤブラックN3396.4重量部、伸展油ジャパンエナジー社製、商品名:JOMOプロセスNC-14047.6重量部、老化防止剤住友化学社製、商品名:アンチゲン3C1.5重量部、ステアリン酸2重量部、亜鉛華2重量部、加硫促進剤住友化学社製、商品名:ソクシノールCZ1重量部、加硫促進剤住友化学社製、商品名:ソクシノールD1重量部、ワックス大内新興化学工業社製、商品名:サンノックN1.5重量部、硫黄1.4重量部を、ラボプラストミルにて混練して、重合体組成物を調製した。得られた重合体組成物を6インチロールでシートに成形し、該シートを160°Cで45分加熱して加硫させ、加硫シートを調製した。加硫シートの物性評価結果を表1に示す。比較例1内容積20リットルの撹拌装置付きステンレス製重合反応器を、洗浄、乾燥し、乾燥窒素で置換した。次に、工業用ヘキサン密度680kgm310.2kg、1,3-ブタジエン608g、スチレン192g、4-ジメチルアミノメチルスチレン2.04g、テトラヒドロフラン6.1ml、エチレングリコールジエチルエーテル4.1mlを重合反応器内に投入した。次に、n-ブチルリチウム15.89mmolをn-ヘキサン溶液として重合反応器内に投入し、重合反応を開始した。撹拌速度を130rpm、重合反応器内温度を65°Cとし、1,3-ブタジエンとスチレンとを重合反応器内に連続的に供給しながら、1,3-ブタジエン、スチレン、及び、4-ジメチルアミノメチルスチレンの共重合反応を3時間行った。1,3-ブタジエンの供給量は912g、スチレンの供給量は288gであった。重合反応器に投入供給した単量体総量中、4-ジメチルアミノメチルスチレンの投入量は0.10重量であった。重合体溶液にメタノール0.8mlを含むヘキサン溶液20mlを加え、重合体溶液を5分間撹拌した。次に、重合体溶液に2-tert-ブチル-6-3-tert-ブチル-2-ヒドロキシ-5-メチルベンジル-4-メチルフェニルアクリレート住友化学社製、商品名:スミライザーGM8.0g、ペンタエリスリチルテトラキス3-ラウリルチオプロピオネート住友化学社製、商品名:スミライザーTP-D4.0gを加え、次に、重合体溶液を、常温、24時間で蒸発させ、更に55°Cで12時間減圧乾燥し、重合体を得た。重合体の評価結果を表1に示す。得られた重合体100重量部、シリカデグッサ社製、商品名:ウルトラシルVN3-G78.4重量部、シランカップリング剤デグッサ社製、商品名:Si696.4重量部、カーボンブラック三菱化学社製、商品名:ダイヤブラックN3396.4重量部、伸展油ジャパンエナジー社製、商品名:JOMOプロセスNC-14047.6重量部、老化防止剤住友化学社製、商品名:アンチゲン3C1.5重量部、ステアリン酸2重量部、亜鉛華2重量部、加硫促進剤住友化学社製、商品名:ソクシノールCZ1重量部、加硫促進剤住友化学社製、商品名:ソクシノールD1重量部、ワックス大内新興化学工業社製、商品名:サンノックN1.5重量部、硫黄1.4重量部を、ラボプラストミルにて混練して、重合体組成物を調製した。得られた重合体組成物を6インチロールでシートに成形し、該シートを160°Cで45分加熱して加硫させ、加硫シートを調製した。加硫シートの物性評価結果を表1に示す。比較例2内容積20リットルの撹拌装置付きステンレス製重合反応器を、洗浄、乾燥し、乾燥窒素で置換した。次に、工業用ヘキサン密度680kgm310.2kg、1,3-ブタジエン608g、スチレン192g、テトラヒドロフラン6.1ml、エチレングリコールジエチルエーテル4.4mlを重合反応器内に投入した。次に、ビスジエチルアミノメチルビニルシラン2.63g、及び、n-ブチルリチウムのn-ヘキサン溶液n-ブチルリチウムの含有量14.68mmolを重合反応器内に投入し、重合反応を開始した。撹拌速度を130rpm、重合反応器内温度を65°Cとし、1,3-ブタジエンとスチレンとを重合反応器内に連続的に供給しながら、1,3-ブタジエン、スチレン、及び、ビスジエチルアミノメチルビニルシランの共重合反応を3時間行った。1,3-ブタジエンの供給量は912g、スチレンの供給量は288gであった。重合反応器に投入供給した単量体総量中、ビスジエチルアミノメチルビニルシランの投入量は0.13重量であった。重合体溶液にメタノール0.8mlを含むヘキサン溶液20mlを加え、重合体溶液を5分間撹拌した。次に、重合体溶液に2-tert-ブチル-6-3-tert-ブチル-2-ヒドロキシ-5-メチルベンジル-4-メチルフェニルアクリレート住友化学社製、商品名:スミライザーGM8.0g、ペンタエリスリチルテトラキス3-ラウリルチオプロピオネート住友化学社製、商品名:スミライザーTP-D4.0gを加え、次に、重合体溶液を、常温、24時間で蒸発させ、更に55°Cで12時間減圧乾燥し、重合体を得た。重合体の評価結果を表1に示す。得られた重合体100重量部、シリカデグッサ社製、商品名:ウルトラシルVN3-G78.4重量部、シランカップリング剤デグッサ社製、商品名:Si696.4重量部、カーボンブラック三菱化学社製、商品名:ダイヤブラックN3396.4重量部、伸展油ジャパンエナジー社製、商品名:JOMOプロセスNC-14047.6重量部、老化防止剤住友化学社製、商品名:アンチゲン3C1.5重量部、ステアリン酸2重量部、亜鉛華2重量部、加硫促進剤住友化学社製、商品名:ソクシノールCZ1重量部、加硫促進剤住友化学社製、商品名:ソクシノールD1重量部、ワックス大内新興化学工業社製、商品名:サンノックN1.5重量部、硫黄1.4重量部を、ラボプラストミルにて混練して、重合体組成物を調製した。得られた重合体組成物を6インチロールでシートに成形し、該シートを160°Cで45分加熱して加硫させ、加硫シートを調製した。加硫シートの物性評価結果を表1に示す。比較例3内容積20リットルの撹拌装置付きステンレス製重合反応器を、洗浄、乾燥し、乾燥窒素で置換した。次に、工業用ヘキサン密度680kgm310.2kg、1,3-ブタジエン608g、スチレン192g、テトラヒドロフラン6.1ml、エチレングリコールジエチルエーテル4.0mlを重合反応器内に投入した。次に、ビスジエチルアミノメチルビニルシラン5.43g、及び、n-ブチルリチウムのn-ヘキサン溶液n-ブチルリチウムの含有量14.72mmolを重合反応器内に投入し、重合反応を開始した。撹拌速度を130rpm、重合反応器内温度を65°Cとし、1,3-ブタジエンとスチレンとを重合反応器内に連続的に供給しながら、1,3-ブタジエン、スチレン、及び、ビスジエチルアミノメチルビニルシランの共重合反応を3時間行った。1,3-ブタジエンの供給量は912g、スチレンの供給量は288gであった。重合反応器に投入供給した単量体総量中、ビスジエチルアミノメチルビニルシランの投入量は0.27重量であった。重合体溶液にメタノール0.8mlを含むヘキサン溶液20mlを加え、重合体溶液を5分間撹拌した。次に、重合体溶液に2-tert-ブチル-6-3-tert-ブチル-2-ヒドロキシ-5-メチルベンジル-4-メチルフェニルアクリレート住友化学社製、商品名:スミライザーGM8.0g、ペンタエリスリチルテトラキス3-ラウリルチオプロピオネート住友化学社製、商品名:スミライザーTP-D4.0gを加え、次に、重合体溶液を、常温、24時間で蒸発させ、更に55°Cで12時間減圧乾燥し、重合体を得た。重合体の評価結果を表1に示す。得られた重合体100重量部、シリカデグッサ社製、商品名:ウルトラシルVN3-G78.4重量部、シランカップリング剤デグッサ社製、商品名:Si696.4重量部、カーボンブラック三菱化学社製、商品名:ダイヤブラックN3396.4重量部、伸展油ジャパンエナジー社製、商品名:JOMOプロセスNC-14047.6重量部、老化防止剤住友化学社製、商品名:アンチゲン3C1.5重量部、ステアリン酸2重量部、亜鉛華2重量部、加硫促進剤住友化学社製、商品名:ソクシノールCZ1重量部、加硫促進剤住友化学社製、商品名:ソクシノールD1重量部、ワックス大内新興化学工業社製、商品名:サンノックN1.5重量部、硫黄1.4重量部を、ラボプラストミルにて混練して、重合体組成物を調製した。得られた重合体組成物を6インチロールでシートに成形し、該シートを160°Cで45分加熱して加硫させ、加硫シートを調製した。加硫シートの物性評価結果を表1に示す。比較例4内容積20リットルのステンレス製重合反応器内を洗浄、乾燥し、乾燥窒素で置換し、工業用ヘキサン密度680kgm310.2kg、1,3-ブタジエン547g、スチレン173g、テトラヒドロフラン6.07ml、エチレングリコールジエチルエーテル4.12mlを重合反応容器内に投入した。次に、n-ブチルリチウム13.31mmolをn-ヘキサン溶液として重合反応容器内に投入し、重合反応を開始した。撹拌速度を130rpm、重合反応器内温度を65°Cとし、1,3-ブタジエンとスチレンとを重合反応容器内に連続的に供給しながら、1,3-ブタジエンとスチレンの共重合反応を3時間行った。1,3-ブタジエンの供給量は821g、スチレンの供給量は259gであった。次に、得られた重合反応溶液を130rpmの撹拌速度で撹拌し、N-3-ジメチルアミノプロピルアクリルアミド11.25mmolを添加し、15分間撹拌した。重合反応溶液にメタノール1.12mlを含むヘキサン溶液20mlを加えて、更に重合反応溶液を5分間撹拌した。重合反応溶液に2-tert-ブチル-6-3-tert-ブチル-2-ヒドロキシ-5-メチルベンジル-4-メチルフェニルアクリレート住友化学社製、商品名:スミライザーGM8.0g、ペンタエリスリチルテトラキス3-ラウリルチオプロピオネート住友化学社製、商品名:スミライザーTP-D4.0gを加え、次に、重合反応溶液を、常温、24時間で蒸発させ、更に55°Cで12時間減圧乾燥し、重合体ゴムを得た。重合体ゴムの評価結果を表1に示す。得られた重合体ゴム100重量部、シリカデグッサ社製、商品名:ウルトラシルVN3-G78.4重量部、シランカップリング剤デグッサ社製、商品名:Si696.4重量部、カーボンブラック三菱化学社製、商品名:ダイヤブラックN3396.4重量部、伸展油共同石油社製、商品名:X-14047.6重量部、老化防止剤住友化学社製、商品名:アンチゲン3C1.5重量部、ステアリン酸2重量部、亜鉛華2重量部、加硫促進剤住友化学社製、商品名:ソクシノールCZ1重量部、加硫促進剤住友化学社製、商品名:ソクシノールD1重量部、ワックス大内新興化学工業社製、商品名:サンノックN1.5重量部、硫黄1.4重量部を、ラボプラストミルにて混練して、ゴム組成物を調製した。得られたゴム組成物を6インチロールでシートに成形し、該シートを160°Cで45分加熱して加硫させ、加硫シートを調製した。加硫シートの物性評価結果を表1に示す。実施例2内容積20リットルの撹拌装置付きステンレス製重合反応器を、洗浄、乾燥し、乾燥窒素で置換した。次に、工業用ヘキサン密度680kgm310.2kg、1,3-ブタジエン608g、スチレン192g、4-ビストリメチルシリルアミノスチレン3.37g、テトラヒドロフラン6.1ml、エチレングリコールジエチルエーテル4.0mlを重合反応器内に投入した。次に、ビスジエチルアミノメチルビニルシラン2.74g、及び、n-ブチルリチウムのn-ヘキサン溶液n-ブチルリチウムの含有量15.55mmolを重合反応器内に投入し、重合反応を開始した。撹拌速度を130rpm、重合反応器内温度を65°Cとし、1,3-ブタジエンとスチレンとを重合反応器内に連続的に供給しながら、1,3-ブタジエン、スチレン、4-ビストリメチルシリルアミノスチレン、及びビスジエチルアミノメチルビニルシランの共重合反応を3時間行った。1,3-ブタジエンの供給量は912g、スチレンの供給量は288gであった。重合反応器に投入供給した単量体総量中、4-ビストリメチルシリルアミノスチレンの投入量は0.17重量であり、ビスジエチルアミノメチルビニルシランの投入量は0.14重量であった。次に、得られた重合反応溶液を130rpmの撹拌速度で撹拌し、N-3-ジメチルアミノプロピルアクリルアミド12.80mmolを添加し、15分間撹拌した。重合体溶液にメタノール0.8mlを含むヘキサン溶液20mlを加え、重合体溶液を5分間撹拌した。次に、重合体溶液に2-tert-ブチル-6-3-tert-ブチル-2-ヒドロキシ-5-メチルベンジル-4-メチルフェニルアクリレート住友化学社製、商品名:スミライザーGM8.0g、ペンタエリスリチルテトラキス3-ラウリルチオプロピオネート住友化学社製、商品名:スミライザーTP-D4.0gを加え、次に、重合体溶液を、常温、24時間で蒸発させ、更に55°Cで12時間減圧乾燥し、重合体を得た。重合体の評価結果を表2に示す。得られた重合体100重量部、シリカデグッサ社製、商品名:ウルトラシルVN3-G78.4重量部、シランカップリング剤デグッサ社製、商品名:Si696.4重量部、カーボンブラック三菱化学社製、商品名:ダイヤブラックN3396.4重量部、伸展油ジャパンエナジー社製、商品名:JOMOプロセスNC-14047.6重量部、老化防止剤住友化学社製、商品名:アンチゲン3C1.5重量部、ステアリン酸2重量部、亜鉛華2重量部、加硫促進剤住友化学社製、商品名:ソクシノールCZ1重量部、加硫促進剤住友化学社製、商品名:ソクシノールD1重量部、ワックス大内新興化学工業社製、商品名:サンノックN1.5重量部、硫黄1.4重量部を、ラボプラストミルにて混練して、重合体組成物を調製した。得られた重合体組成物を6インチロールでシートに成形し、該シートを160°Cで45分加熱して加硫させ、加硫シートを調製した。加硫シートの物性評価結果を表2に示す。実施例3内容積20リットルの撹拌装置付きステンレス製重合反応器を、洗浄、乾燥し、乾燥窒素で置換した。次に、工業用ヘキサン密度680kgm310.2kg、1,3-ブタジエン608g、スチレン192g、4-ビニルピリジン1.41g、テトラヒドロフラン6.1ml、エチレングリコールジエチルエーテル4.0mlを重合反応器内に投入した。次に、ビスジエチルアミノメチルビニルシラン2.88g、及び、n-ブチルリチウムのn-ヘキサン溶液n-ブチルリチウムの含有量18.92mmolを重合反応器内に投入し、重合反応を開始した。撹拌速度を130rpm、重合反応器内温度を65°Cとし、1,3-ブタジエンとスチレンとを重合反応器内に連続的に供給しながら、1,3-ブタジエン、スチレン、4-ビニルピリジン、及びビスジエチルアミノメチルビニルシランの共重合反応を3時間行った。1,3-ブタジエンの供給量は912g、スチレンの供給量は288gであった。重合反応器に投入供給した単量体総量中、4-ビニルピリジンの投入量は0.07重量であり、ビスジエチルアミノメチルビニルシランの投入量は0.14重量であった。次に、得られた重合反応溶液を130rpmの撹拌速度で撹拌し、N-3-ジメチルアミノプロピルアクリルアミド13.42mmolを添加し、15分間撹拌した。重合体溶液にメタノール0.8mlを含むヘキサン溶液20mlを加え、重合体溶液を5分間撹拌した。次に、重合体溶液に2-tert-ブチル-6-3-tert-ブチル-2-ヒドロキシ-5-メチルベンジル-4-メチルフェニルアクリレート住友化学社製、商品名:スミライザーGM8.0g、ペンタエリスリチルテトラキス3-ラウリルチオプロピオネート住友化学社製、商品名:スミライザーTP-D4.0gを加え、次に、重合体溶液を、常温、24時間で蒸発させ、更に55°Cで12時間減圧乾燥し、重合体を得た。重合体の評価結果を表2に示す。得られた重合体100重量部、シリカデグッサ社製、商品名:ウルトラシルVN3-G78.4重量部、シランカップリング剤デグッサ社製、商品名:Si696.4重量部、カーボンブラック三菱化学社製、商品名:ダイヤブラックN3396.4重量部、伸展油ジャパンエナジー社製、商品名:JOMOプロセスNC-14047.6重量部、老化防止剤住友化学社製、商品名:アンチゲン3C1.5重量部、ステアリン酸2重量部、亜鉛華2重量部、加硫促進剤住友化学社製、商品名:ソクシノールCZ1重量部、加硫促進剤住友化学社製、商品名:ソクシノールD1重量部、ワックス大内新興化学工業社製、商品名:サンノックN1.5重量部、硫黄1.4重量部を、ラボプラストミルにて混練して、重合体組成物を調製した。得られた重合体組成物を6インチロールでシートに成形し、該シートを160°Cで45分加熱して加硫させ、加硫シートを調製した。加硫シートの物性評価結果を表2に示す。実施例4内容積20リットルの撹拌装置付きステンレス製重合反応器を洗浄、乾燥し、乾燥窒素で置換した。次に、工業用ヘキサン密度680kgm310.2kg、1,3-ブタジエン608g、スチレン192g、テトラヒドロフラン6.1ml、エチレングリコールジエチルエーテル4.0mlを重合反応器内に投入した。次に、ビスジエチルアミノメチルビニルシラン2.88g、及び、n-ブチルリチウムのn-ヘキサン溶液n-ブチルリチウムの含有量15.48mmolを重合反応器内に投入し、重合反応を開始した。撹拌速度を130rpm、重合反応器内温度を65°Cとし、1,3-ブタジエンとスチレンとを重合反応器内に連続的に供給しながら、1,3-ブタジエンとスチレンの共重合反応を45分間行った。1,3-ブタジエンの供給量は304g、スチレンの供給量は96gであった。n-ブチルリチウムを添加してから45分経過後に、1-4-N,N-ジメチルアミノフェニル-1-フェニルエチレン13.42mmol3.00gのシクロヘキサン溶液を重合反応容器内に投入し、重合体溶液を130rpmの撹拌速度で撹拌した。1-4-N,N-ジメチルアミノフェニル-1-フェニルエチレンを添加してから65分経過後、撹拌速度を130rpm、重合反応器内温度を65°Cとし、重合反応器内に1,3-ブタジエンとスチレンとを連続的に供給しながら、共重合反応を更に130分行った。1,3-ブタジエンの供給量は608g、スチレンの供給量は192gであった。重合反応器に投入供給した単量体総量中、1-4-N,N-ジメチルアミノフェニル-1-フェニルエチレンの投入量は0.15重量であり、ビスジエチルアミノメチルビニルシランの投入量は0.14重量であった。次に、得られた重合反応溶液を130rpmの撹拌速度で撹拌し、N-3-ジメチルアミノプロピルアクリルアミド13.42mmolを添加し、15分間撹拌した。重合体溶液にメタノール0.8mlを含むヘキサン溶液20mlを加え、重合体溶液を5分間撹拌した。次に、重合体溶液に2-tert-ブチル-6-3-tert-ブチル-2-ヒドロキシ-5-メチルベンジル-4-メチルフェニルアクリレート住友化学社製、商品名:スミライザーGM8.0g、ペンタエリスリチルテトラキス3-ラウリルチオプロピオネート住友化学社製、商品名:スミライザーTP-D4.0gを加え、次に、重合体溶液を、常温、24時間で蒸発させ、更に55°Cで12時間減圧乾燥し、重合体を得た。重合体の評価結果を表2に示す。得られた重合体100重量部、シリカデグッサ社製、商品名:ウルトラシルVN3-G78.4重量部、シランカップリング剤デグッサ社製、商品名:Si696.4重量部、カーボンブラック三菱化学社製、商品名:ダイヤブラックN3396.4重量部、伸展油ジャパンエナジー社製、商品名:JOMOプロセスNC-14047.6重量部、老化防止剤住友化学社製、商品名:アンチゲン3C1.5重量部、ステアリン酸2重量部、亜鉛華2重量部、加硫促進剤住友化学社製、商品名:ソクシノールCZ1重量部、加硫促進剤住友化学社製、商品名:ソクシノールD1重量部、ワックス大内新興化学工業社製、商品名:サンノックN1.5重量部、硫黄1.4重量部を、ラボプラストミルにて混練して、重合体組成物を調製した。得られた重合体組成物を6インチロールでシートに成形し、該シートを160°Cで45分加熱して加硫させ、加硫シートを調製した。加硫シートの物性評価結果を表2に示す。比較例5内容積5リットルの撹拌装置付きステンレス製重合反応器内を、洗浄、乾燥し、乾燥窒素で置換した。次に、工業用ヘキサン密度680kgm32.55kg、1,3-ブタジエン137g、スチレン43g、4-ビストリメチルシリルアミノスチレン0.70g、テトラヒドロフラン1.52ml、エチレングリコールジエチルエーテル1.18mlを重合反応器内に投入した。次に、n-ブチルリチウム3.81mmolをn-ヘキサン溶液として重合反応器内に投入し、重合反応を開始した。撹拌速度を130rpm、重合反応器内温度を65°Cとし、1,3-ブタジエンとスチレンと重合反応器内に連続的に供給しながら、1,3-ブタジエン、スチレン、及び、4-ビストリメチルシリルアミノスチレンの共重合反応を2時間行った。1,3-ブタジエンの供給量は205g、スチレンの供給量は65gであった。重合反応器に投入供給した単量体総量中、4-ビストリメチルシリルアミノスチレンの投入量は0.16重量であった。重合体溶液にメタノール0.5mlを含むヘキサン溶液10mlを加え、重合体溶液を5分間撹拌した。次に、重合体溶液に2-tert-ブチル-6-3-tert-ブチル-2-ヒドロキシ-5-メチルベンジル-4-メチルフェニルアクリレート住友化学社製、商品名:スミライザーGM1.8g、ペンタエリスリチルテトラキス3-ラウリルチオプロピオネート住友化学社製、商品名:スミライザーTP-D0.9gを加え、次に、重合体溶液を、常温、24時間で蒸発させ、更に55°Cで12時間減圧乾燥し、重合体を得た。重合体の評価結果を表3に示す。得られた重合体100重量部、シリカデグッサ社製、商品名:ウルトラシルVN3-G78.4重量部、シランカップリング剤デグッサ社製、商品名:Si696.4重量部、カーボンブラック三菱化学社製、商品名:ダイヤブラックN3396.4重量部、伸展油ジャパンエナジー社製、商品名:JOMOプロセスNC-14047.6重量部、老化防止剤住友化学社製、商品名:アンチゲン3C1.5重量部、ステアリン酸2重量部、亜鉛華2重量部、加硫促進剤住友化学社製、商品名:ソクシノールCZ1重量部、加硫促進剤住友化学社製、商品名:ソクシノールD1重量部、ワックス大内新興化学工業社製、商品名:サンノックN1.5重量部、硫黄1.4重量部を、ラボプラストミルにて混練して、重合体組成物を調製した。得られた重合体組成物を6インチロールでシートに成形し、該シートを160°Cで45分加熱して加硫させ、加硫シートを調製した。加硫シートの物性評価結果を表3に示す。比較例6内容積20リットルの撹拌装置付きステンレス製重合反応器を、洗浄、乾燥し、乾燥窒素で置換した。次に、工業用ヘキサン密度680kgm310.2kg、1,3-ブタジエン608g、スチレン192g、4-ビニルピリジン1.41g、テトラヒドロフラン6.1ml、エチレングリコールジエチルエーテル4.0mlを重合反応器内に投入した。次に、n-ブチルリチウム18.52mmolをn-ヘキサン溶液として重合反応器内に投入し、重合反応を開始した。撹拌速度を130rpm、重合反応器内温度を65°Cとし、1,3-ブタジエンとスチレンとを重合反応器内に連続的に供給しながら、1,3-ブタジエン、スチレン、及び、4-ビニルピリジンの共重合反応を3時間行った。1,3-ブタジエンの供給量は912g、スチレンの供給量は288gであった。重合反応器に投入供給した単量体総量中、4-ビニルピリジンの投入量は0.07重量であった。重合体溶液にメタノール0.8mlを含むヘキサン溶液20mlを加え、重合体溶液を5分間撹拌した。次に、重合体溶液に2-tert-ブチル-6-3-tert-ブチル-2-ヒドロキシ-5-メチルベンジル-4-メチルフェニルアクリレート住友化学社製、商品名:スミライザーGM8.0g、ペンタエリスリチルテトラキス3-ラウリルチオプロピオネート住友化学社製、商品名:スミライザーTP-D4.0gを加え、次に、重合体溶液を、常温、24時間で蒸発させ、更に55°Cで12時間減圧乾燥し、重合体を得た。重合体の評価結果を表3に示す。得られた重合体100重量部、シリカデグッサ社製、商品名:ウルトラシルVN3-G78.4重量部、シランカップリング剤デグッサ社製、商品名:Si696.4重量部、カーボンブラック三菱化学社製、商品名:ダイヤブラックN3396.4重量部、伸展油ジャパンエナジー社製、商品名:JOMOプロセスNC-14047.6重量部、老化防止剤住友化学社製、商品名:アンチゲン3C1.5重量部、ステアリン酸2重量部、亜鉛華2重量部、加硫促進剤住友化学社製、商品名:ソクシノールCZ1重量部、加硫促進剤住友化学社製、商品名:ソクシノールD1重量部、ワックス大内新興化学工業社製、商品名:サンノックN1.5重量部、硫黄1.4重量部を、ラボプラストミルにて混練して、重合体組成物を調製した。得られた重合体組成物を6インチロールでシートに成形し、該シートを160°Cで45分加熱して加硫させ、加硫シートを調製した。加硫シートの物性評価結果を表3に示す。比較例7内容積5リットルの撹拌装置付きステンレス製重合反応器内を洗浄、乾燥し、乾燥窒素で置換した。次に、工業用ヘキサン密度680kgm32.55kg、1,3-ブタジエン137g、スチレン43g、テトラヒドロフラン1.51ml、エチレングリコールジエチルエーテル1.09mlを重合反応器内に投入した。次に、n-ブチルリチウム3.54mmolをn-ヘキサン溶液として重合反応器内に投入し、重合反応を開始した。撹拌速度を130rpm、重合反応器内温度を65°Cとし、1,3-ブタジエンとスチレンとを重合反応器内に連続的に供給しながら、1,3-ブタジエンとスチレンの共重合反応を2時間行った。1,3-ブタジエンの供給量は205g、スチレンの供給量は65gであった。次に、得られた重合体溶液を130rpmの撹拌速度で撹拌し、1-4-N,N-ジメチルアミノフェニル-1-フェニルエチレン0.64gのシクロヘキサン溶液を重合体溶液に投入し、更に90分間撹拌した。メタノール0.2mlを含むヘキサン溶液10mlを重合体溶液に加えて、更に重合体溶液を5分間撹拌した。重合反応器に投入供給した単量体総量中、1-4-N,N-ジメチルアミノフェニル-1-フェニルエチレンの投入量は、0.14重量であった。重合体溶液に2-tert-ブチル-6-3-tert-ブチル-2-ヒドロキシ-5-メチルベンジル-4-メチルフェニルアクリレート住友化学社製、商品名:スミライザーGM1.8g、ペンタエリスリチルテトラキス3-ラウリルチオプロピオネート住友化学社製、商品名:スミライザーTP-D0.9gを加え、次に、重合体溶液を、常温、24時間で蒸発させ、更に55°Cで12時間減圧乾燥し、重合体を得た。重合体の評価結果を表3に示す。得られた重合体100重量部、シリカデグッサ社製、商品名:ウルトラシルVN3-G78.4重量部、シランカップリング剤デグッサ社製、商品名:Si696.4重量部、カーボンブラック三菱化学社製、商品名:ダイヤブラックN3396.4重量部、伸展油ジャパンエナジー社製、商品名:JOMOプロセスNC-14047.6重量部、老化防止剤住友化学社製、商品名:アンチゲン3C1.5重量部、ステアリン酸2重量部、亜鉛華2重量部、加硫促進剤住友化学社製、商品名:ソクシノールCZ1重量部、加硫促進剤住友化学社製、商品名:ソクシノールD1重量部、ワックス大内新興化学工業社製、商品名:サンノックN1.5重量部、硫黄1.4重量部を、ラボプラストミルにて混練して、重合体組成物を調製した。得られた重合体組成物を6インチロールでシートに成形し、該シートを160°Cで45分加熱して加硫させ、加硫シートを調製した。加硫シートの物性評価結果を表3に示す。"